(57)【要約】  本発明の一態様である発光素子は、部分駆動可能な複数の光源と、前記複数の光源のうち少なくとも一部について、該光源からの入射光の少なくとも一部を変換して、前記入射光とは異なる波長領域の出射光を放出する色変換部と、を備える。この発光素子において、前記色変換部は、ピロメテン誘導体を含むものである。また、このような発光素子は、ディスプレイに適用することができる。色変換基板は、ピロメテン誘導体を含むものである。
2019146525.tif 000002
【特許請求の範囲】
【請求項１】
部分駆動可能な複数の光源と、
前記複数の光源のうち少なくとも一部について、該光源からの入射光の少なくとも一部を変換して、前記入射光とは異なる波長領域の出射光を放出する色変換部と、
を備え、
前記色変換部がピロメテン誘導体を含む、
ことを特徴とする発光素子。
【請求項２】
前記光源の発光が、青色光または青緑色光の発光である、
ことを特徴とする請求項１に記載の発光素子。
【請求項３】
前記色変換部が、
前記複数の光源に対応するパターン状に凹部を形成する隔壁と、
前記凹部に形成されてなる色変換層と、
を備えることを特徴とする請求項１または２に記載の発光素子。
【請求項４】
前記色変換層が、互いに異なる波長領域の出射光を放出する２種類以上の色変換層からなる、
ことを特徴とする請求項３に記載の発光素子。
【請求項５】
前記凹部には、前記色変換層が形成されていない一部分が含まれる、
ことを特徴とする請求項３または４に記載の発光素子。
【請求項６】
さらにカラーフィルターを備える、
ことを特徴とする請求項１〜５のいずれか一つに記載の発光素子。
【請求項７】
前記複数の光源が、発光ダイオードである、
ことを特徴とする請求項１〜６のいずれか一つに記載の発光素子。
【請求項８】
前記発光ダイオードが、窒化ガリウム系化合物半導体を有する、
ことを特徴とする請求項７に記載の発光素子。
【請求項９】
前記複数の光源が、陽極と陰極との間に存在する有機層を有し、電気エネルギーにより発光する有機電界発光素子である、
ことを特徴とする請求項１〜６のいずれか一つに記載の発光素子。
【請求項１０】
前記有機電界発光素子が、トップエミッション型の有機電界発光素子である、
ことを特徴とする請求項９に記載の発光素子。
【請求項１１】
前記有機層が、ホスト材料とドーパント材料とを有し、
前記ドーパント材料が、ホウ素錯体系ドーパント材料、ピレン系ドーパント材料、クリセン系ドーパント材料、ベンゾフルオランテン系ドーパント材料およびアミン系ドーパント材料の中から選ばれる少なくとも１つの材料を含有する、
ことを特徴とする請求項９または１０に記載の発光素子。
【請求項１２】
前記有機層が、ホスト材料とドーパント材料とを有し、
前記ホスト材料が、アントラセン系ホスト材料を含有する、
ことを特徴とする請求項９〜１１のいずれか一つに記載の発光素子。
【請求項１３】
前記有機層が、熱活性化遅延蛍光材料を含有する、
ことを特徴とする請求項９〜１２のいずれか一つに記載の発光素子。
【請求項１４】
前記ピロメテン誘導体が、下記の一般式（１）で表される化合物である、
ことを特徴とする請求項１〜１３のいずれか一つに記載の発光素子。
【化１】
2019146525.tif 000049
（一般式（１）において、Ｘは、Ｃ−Ｒ７またはＮである。Ｒ１〜Ｒ９は、それぞれ同じでも異なっていてもよく、水素、アルキル基、シクロアルキル基、複素環基、アルケニル基、シクロアルケニル基、アルキニル基、水酸基、チオール基、アルコキシ基、アルキルチオ基、アリールエーテル基、アリールチオエーテル基、アリール基、ヘテロアリール基、ハロゲン、シアノ基、アルデヒド基、カルボニル基、カルボキシル基、エステル基、カルバモイル基、アミノ基、ニトロ基、シリル基、シロキサニル基、ボリル基、スルホ基、ホスフィンオキシド基、および隣接置換基との間に形成される縮合環および脂肪族環の中から選ばれる。）
【請求項１５】
前記一般式（１）において、ＸがＣ−Ｒ７であり、Ｒ７が下記の一般式（２）で表される基である、
ことを特徴とする請求項１４に記載の発光素子。
【化２】
2019146525.tif 000050
（一般式（２）において、ｒは、水素、アルキル基、シクロアルキル基、複素環基、アルケニル基、シクロアルケニル基、アルキニル基、水酸基、チオール基、アルコキシ基、アルキルチオ基、アリールエーテル基、アリールチオエーテル基、アリール基、ヘテロアリール基、ハロゲン、シアノ基、アルデヒド基、カルボニル基、カルボキシル基、エステル基、カルバモイル基、アミノ基、ニトロ基、シリル基、シロキサニル基、ボリル基、スルホ基、ホスフィンオキシド基からなる群より選ばれる。ｋは、１〜３の整数である。ｋが２以上である場合、ｒは、それぞれ同じでも異なってもよい。）
【請求項１６】
前記一般式（１）において、Ｒ１、Ｒ３、Ｒ４およびＲ６が、それぞれ同じでも異なっていてもよく、置換もしくは無置換のアルキル基である、
ことを特徴とする請求項１４または１５に記載の発光素子。
【請求項１７】
前記一般式（１）において、Ｒ１、Ｒ３、Ｒ４およびＲ６が、それぞれ同じでも異なっていてもよく、置換もしくは無置換のアリール基である、
ことを特徴とする請求項１４〜１６のいずれか一つに記載の発光素子。
【請求項１８】
前記一般式（１）において、Ｒ１〜Ｒ６のうち少なくとも一つが電子求引基である、
ことを特徴とする請求項１４〜１７のいずれか一つに記載の発光素子。
【請求項１９】
前記一般式（１）において、前記電子求引基が、フッ素原子を含む基である、
ことを特徴とする請求項１８に記載の発光素子。
【請求項２０】
前記一般式（１）において、前記電子求引基が、含フッ素アシル基、含フッ素エステル基、含フッ素アミド基、含フッ素スルホニル基、含フッ素スルホン酸エステル基および含フッ素スルホンアミド基の中から選ばれる基である、
ことを特徴とする請求項１８に記載の発光素子。
【請求項２１】
前記一般式（１）において、Ｒ８もしくはＲ９のいずれか一つは、シアノ基である、
ことを特徴とする請求項１４〜２０のいずれか一つに記載の発光素子。
【請求項２２】
前記ピロメテン誘導体が、励起光を用いることによりピーク波長が５００ｎｍ以上５８０ｎｍ以下の領域に観測される発光を呈するピロメテン誘導体である、
ことを特徴とする請求項１〜２１のいずれか一つに記載の発光素子。
【請求項２３】
前記ピロメテン誘導体が、励起光を用いることによりピーク波長が５８０ｎｍ以上７５０ｎｍ以下の領域に観測される発光を呈するピロメテン誘導体である、
ことを特徴とする請求項１〜２１のいずれか一つに記載の発光素子。
【請求項２４】
前記色変換部が、下記の発光材料（ａ）および発光材料（ｂ）を含有し、
前記発光材料（ａ）および前記発光材料（ｂ）のうち少なくとも一つが、前記ピロメテン誘導体である、
ことを特徴とする請求項１〜２３のいずれか一つに記載の発光素子。
発光材料（ａ）：励起光を用いることによってピーク波長が５００ｎｍ以上５８０ｎｍ以下の領域に観測される発光を呈する発光材料
発光材料（ｂ）：励起光もしくは前記発光材料（ａ）からの発光の少なくとも一方によって励起されることにより、ピーク波長が５８０ｎｍ以上７５０ｎｍ以下の領域に観測される発光を呈する発光材料
【請求項２５】
前記色変換部が、樹脂を含む、
ことを特徴とする請求項１〜２４のいずれか一つに記載の発光素子。
【請求項２６】
前記樹脂の酸素透過度が、０．１ｃｃ／ｍ２・ｄａｙ・ａｔｍ以上である、
ことを特徴とする請求項２５に記載の発光素子。
【請求項２７】
請求項１〜２６のいずれか一つに記載の発光素子を備える、
ことを特徴とするディスプレイ。
【請求項２８】
ピロメテン誘導体を含む、
ことを特徴とする色変換基板。
【発明の詳細な説明】
【技術分野】
【０００１】
本発明は、発光素子、ディスプレイおよび色変換基板に関する。
【背景技術】
【０００２】
色変換方式によるマルチカラー化技術を液晶ディスプレイや有機ＥＬディスプレイ、照明装置などへ応用することが、盛んに検討されている。色変換とは、発光体からの発光をより長波長な光へと変換することであり、例えば、青色発光を緑色や赤色発光へと変換することを表す。この色変換機能を有する組成物（以下、色変換組成物と適宜いう）をフィルム化し、例えば青色光源と組み合わせることにより、青色光源から、青、緑、赤色の３原色を取り出すこと、すなわち白色光を取り出すことが可能となる。【０００３】
このような青色光源と色変換機能を有するフィルム（以下、色変換フィルムと適宜いう）とを組み合わせた白色光源を光源ユニットとし、この光源ユニットと、液晶駆動部分と、カラーフィルターとを組み合わせることで、フルカラーディスプレイの作製が可能になる。また、液晶駆動部分が無ければ、そのまま白色光源として用いることができ、例えば、ＬＥＤ照明などの白色光源として応用できる。【０００４】
液晶ディスプレイの課題として、色再現性の向上が挙げられる。色再現性の向上には、光源ユニットの青、緑、赤の各発光スペクトルの半値幅を狭くし、青、緑、赤各色の色純度を高めることが有効である。これを解決する手段として、無機半導体微粒子による量子ドットを色変換組成物の成分として用いる技術が提案されている（例えば、特許文献１参照）。【０００５】
また、量子ドットの代わりに有機物の発光材料を色変換組成物の成分として用いる技術も提案されている。有機発光材料を色変換組成物の成分として用いる技術の例としては、ピロメテン誘導体を用いたもの（例えば、特許文献１参照）が開示されている。【０００６】
しかし、液晶ディスプレイは、応答速度が遅いことやコントラストが低いという課題もある。一方で、有機ＥＬディスプレイやマイクロＬＥＤディスプレイのような自発光型ディスプレイは、一つの画素を構成するサブピクセル自体が、単体で独立して光る自発光型の素子であり、それ故、応答速度が高速であること、非発光時の輝度が非常に低く、結果としてコントラストが高いことなどの特長を有している。【０００７】
自発光型素子を用いて多色発光を実現する方法の一つとして、色変換（ＣＣＭ）法が提案されている（例えば、特許文献２、３参照）。ＣＣＭ法は、例えば、有機ＥＬ素子の発光を吸収し、吸収波長と異なる波長分布の発光を行う色変換層を有機ＥＬ素子の前面に配設して多色を表現する方法である。本方式においては、単色発光の有機ＥＬ素子を用いることができるため、ディスプレイの製造が容易であり、大画面ディスプレイへの展開も積極的に検討されている。
【先行技術文献】
【特許文献】
【０００８】
【特許文献１】特開２０１１−２４１１６０号公報
【特許文献２】特開平８−２８６０３３号公報
【特許文献３】国際公開第２０１０／０９２６９４号
【発明の概要】
【発明が解決しようとする課題】
【０００９】
しかし、特許文献１に記載の量子ドットを用いる技術は、熱、空気中の水分や酸素に弱く、耐久性が十分でなかった。また、特許文献１に記載の有機発光材料を用いて発光素子を作製しても、色再現性および耐久性の向上という観点では、未だ不十分であった。特に、色再現性と高い耐久性とを両立できる技術が不十分であった。【００１０】
特許文献２、３には発光材料として蛍光顔料を用いたＣＣＭ法が開示されているが、励起光のスペクトルおよび蛍光材料の発光スペクトルがシャープなものではなく、色純度の向上が不十分であった。また、蛍光材料の光に対する安定性が低く、連続点灯時に色度が大きく変化するという課題があった。【００１１】
本発明が解決しようとする課題は、有機ＥＬディスプレイやマイクロＬＥＤディスプレイに色変換材料として好適な有機発光材料を提供し、応答速度およびコントラストを維持するとともに、色再現性の向上と高い耐久性とを両立させることである。
【課題を解決するための手段】
【００１２】
上述した課題を解決し、目的を達成するために、本発明に係る発光素子は、部分駆動可能な複数の光源と、前記複数の光源のうち少なくとも一部について、該光源からの入射光の少なくとも一部を変換して、前記入射光とは異なる波長領域の出射光を放出する色変換部と、を備え、前記色変換部がピロメテン誘導体を含む、ことを特徴とする。【００１３】
また、本発明に係る発光素子は、上記の発明において、前記光源の発光が、青色光または青緑色光の発光である、ことを特徴とする。【００１４】
また、本発明に係る発光素子は、上記の発明において、前記色変換部が、前記複数の光源に対応するパターン状に凹部を形成する隔壁と、前記凹部に形成されてなる色変換層と、を備えることを特徴とする。【００１５】
また、本発明に係る発光素子は、上記の発明において、前記色変換層が、互いに異なる波長領域の出射光を放出する２種類以上の色変換層からなる、ことを特徴とする。【００１６】
また、本発明に係る発光素子は、上記の発明において、前記凹部には、前記色変換層が形成されていない一部分が含まれる、ことを特徴とする。【００１７】
また、本発明に係る発光素子は、上記の発明において、さらにカラーフィルターを備える、ことを特徴とする。【００１８】
また、本発明に係る発光素子は、上記の発明において、前記複数の光源が、発光ダイオードである、ことを特徴とする。【００１９】
また、本発明に係る発光素子は、上記の発明において、前記発光ダイオードが、窒化ガリウム系化合物半導体を有する、ことを特徴とする。【００２０】
また、本発明に係る発光素子は、上記の発明において、前記複数の光源が、陽極と陰極との間に存在する有機層を有し、電気エネルギーにより発光する有機電界発光素子である、ことを特徴とする。【００２１】
また、本発明に係る発光素子は、上記の発明において、前記有機電界発光素子が、トップエミッション型の有機電界発光素子である、ことを特徴とする。【００２２】
また、本発明に係る発光素子は、上記の発明において、前記有機層が、ホスト材料とドーパント材料とを有し、前記ドーパント材料が、ホウ素錯体系ドーパント材料、ピレン系ドーパント材料、クリセン系ドーパント材料、ベンゾフルオランテン系ドーパント材料およびアミン系ドーパント材料の中から選ばれる少なくとも１つの材料を含有する、ことを特徴とする。【００２３】
また、本発明に係る発光素子は、上記の発明において、前記有機層が、ホスト材料とドーパント材料とを有し、前記ホスト材料が、アントラセン系ホスト材料を含有する、ことを特徴とする。【００２４】
また、本発明に係る発光素子は、上記の発明において、前記有機層が、熱活性化遅延蛍光材料を含有する、ことを特徴とする。【００２５】
また、本発明に係る発光素子は、上記の発明において、前記ピロメテン誘導体が、下記の一般式（１）で表される化合物である、ことを特徴とする。【００２６】
【化１】
2019146525.tif 000003
（一般式（１）において、Ｘは、Ｃ−Ｒ７またはＮである。Ｒ１〜Ｒ９は、それぞれ同じでも異なっていてもよく、水素、アルキル基、シクロアルキル基、複素環基、アルケニル基、シクロアルケニル基、アルキニル基、水酸基、チオール基、アルコキシ基、アルキルチオ基、アリールエーテル基、アリールチオエーテル基、アリール基、ヘテロアリール基、ハロゲン、シアノ基、アルデヒド基、カルボニル基、カルボキシル基、エステル基、カルバモイル基、アミノ基、ニトロ基、シリル基、シロキサニル基、ボリル基、スルホ基、ホスフィンオキシド基、および隣接置換基との間に形成される縮合環および脂肪族環の中から選ばれる。）【００２７】
また、本発明に係る発光素子は、上記の発明において、前記一般式（１）において、ＸがＣ−Ｒ７であり、Ｒ７が下記の一般式（２）で表される基である、ことを特徴とする。【００２８】
【化２】
2019146525.tif 000004
（一般式（２）において、ｒは、水素、アルキル基、シクロアルキル基、複素環基、アルケニル基、シクロアルケニル基、アルキニル基、水酸基、チオール基、アルコキシ基、アルキルチオ基、アリールエーテル基、アリールチオエーテル基、アリール基、ヘテロアリール基、ハロゲン、シアノ基、アルデヒド基、カルボニル基、カルボキシル基、エステル基、カルバモイル基、アミノ基、ニトロ基、シリル基、シロキサニル基、ボリル基、スルホ基、ホスフィンオキシド基からなる群より選ばれる。ｋは、１〜３の整数である。ｋが２以上である場合、ｒは、それぞれ同じでも異なってもよい。）【００２９】
また、本発明に係る発光素子は、上記の発明において、前記一般式（１）において、Ｒ１、Ｒ３、Ｒ４およびＲ６が、それぞれ同じでも異なっていてもよく、置換もしくは無置換のアルキル基である、ことを特徴とする。【００３０】
また、本発明に係る発光素子は、上記の発明において、前記一般式（１）において、Ｒ１、Ｒ３、Ｒ４およびＲ６が、それぞれ同じでも異なっていてもよく、置換もしくは無置換のアリール基である、ことを特徴とする。【００３１】
また、本発明に係る発光素子は、上記の発明において、前記一般式（１）において、Ｒ１〜Ｒ６のうち少なくとも一つが電子求引基である、ことを特徴とする。【００３２】
また、本発明に係る発光素子は、上記の発明において、前記一般式（１）において、前記電子求引基が、フッ素原子を含む基である、ことを特徴とする。【００３３】
また、本発明に係る発光素子は、上記の発明において、前記一般式（１）において、前記電子求引基が、含フッ素アシル基、含フッ素エステル基、含フッ素アミド基、含フッ素スルホニル基、含フッ素スルホン酸エステル基および含フッ素スルホンアミド基の中から選ばれる基である、ことを特徴とする。【００３４】
また、本発明に係る発光素子は、上記の発明において、前記一般式（１）において、Ｒ８もしくはＲ９のいずれか一つは、シアノ基である、ことを特徴とする。【００３５】
また、本発明に係る発光素子は、上記の発明において、前記ピロメテン誘導体が、励起光を用いることによりピーク波長が５００ｎｍ以上５８０ｎｍ以下の領域に観測される発光を呈するピロメテン誘導体である、ことを特徴とする。【００３６】
また、本発明に係る発光素子は、上記の発明において、前記ピロメテン誘導体が、励起光を用いることによりピーク波長が５８０ｎｍ以上７５０ｎｍ以下の領域に観測される発光を呈するピロメテン誘導体である、ことを特徴とする。【００３７】
また、本発明に係る発光素子は、上記の発明において、前記色変換部が、下記の発光材料（ａ）および発光材料（ｂ）を含有し、前記発光材料（ａ）および前記発光材料（ｂ）のうち少なくとも一つが、前記ピロメテン誘導体である、ことを特徴とする。
発光材料（ａ）：励起光を用いることによってピーク波長が５００ｎｍ以上５８０ｎｍ以下の領域に観測される発光を呈する発光材料
発光材料（ｂ）：励起光もしくは前記発光材料（ａ）からの発光の少なくとも一方によって励起されることにより、ピーク波長が５８０ｎｍ以上７５０ｎｍ以下の領域に観測される発光を呈する発光材料【００３８】
また、本発明に係る発光素子は、上記の発明において、前記色変換部が、樹脂を含む、ことを特徴とする。【００３９】
また、本発明に係る発光素子は、上記の発明において、前記樹脂の酸素透過度が、０．１ｃｃ／ｍ２・ｄａｙ・ａｔｍ以上である、ことを特徴とする。【００４０】
また、本発明に係るディスプレイは、上記の発明のいずれか一つに記載の発光素子を備える、ことを特徴とする。【００４１】
また、本発明に係る色変換基板は、ピロメテン誘導体を含む、ことを特徴とする。
【発明の効果】
【００４２】
本発明に係る発光素子および色変換基板は、応答速度およびコントラストに優れ、色再現性の向上と高い耐久性とを両立させることが可能となるという効果を奏する。本発明に係るディスプレイは、このような発光素子を用いるため、応答速度およびコントラストに優れ、色再現性の向上と高い耐久性とを両立させることが可能となるという効果を奏する。
【図面の簡単な説明】
【００４３】
【図１】図１は、本発明の実施の形態に係る発光素子の第一例の構成を示す模式断面図である。
【図２】図２は、本発明の実施の形態に係る発光素子の第二例の構成を示す模式断面図である。
【発明を実施するための形態】
【００４４】
以下、本発明に係る発光素子、ディスプレイおよび色変換基板の好適な実施の形態を具体的に説明するが、本発明は以下の実施の形態に限定されるものではなく、目的や用途に応じて種々に変更して実施することができる。
【００４５】
＜発光素子＞
本発明の実施の形態に係る発光素子について詳細に説明する。図１は、本発明の実施の形態に係る発光素子の第一例の構成を示す模式断面図である。図１に示すように、この第一例の発光素子１１は、有機ＥＬ基板１２および色変換基板１６を備える。
【００４６】
この第一例において、有機ＥＬ基板１２は、図１に示すように、複数（例えば３つ）の有機ＥＬ素子１３と、透明基板１４と、封止層１５とを備える。複数の有機ＥＬ素子１３は、部分駆動が可能な複数の光源の一例であり、透明基板１４上に設けられている。封止層１５は、これら複数の有機ＥＬ素子１３を覆う層であり、図１に示すように、有機ＥＬ素子１３が設けられた透明基板１４の上に形成されている。
【００４７】
色変換基板１６は、本発明における色変換部の一例である。本発明における色変換部は、複数の光源のうち少なくとも一部について、該光源（例えば、これら複数の光源のうち少なくとも一部の光源）からの入射光の少なくとも一部を変換して、前記入射光とは異なる波長領域の出射光を放出するものである。また、この色変換部は、ピロメテン誘導体を含んでいる。
【００４８】
具体的には、この第一例において、色変換基板１６は、図１に示すように、赤色変換層１７Ｒと、緑色変換層１７Ｇと、赤色カラーフィルター１８Ｒと、緑色カラーフィルター１８Ｇと、隔壁１９と、基板１１０とを備える。隔壁１９は、複数の有機ＥＬ素子１３に対応するパターンをなすように、基板１１０上に設けられる。図１に示すように、隔壁１９は、基板１１０上において、これら複数の有機ＥＬ素子１３に対応するパターン状に凹部を形成する。赤色変換層１７Ｒおよび緑色変換層１７Ｇは、各々、隔壁１９によって区画された凹部に形成されてなる色変換層の一例であり、ピロメテン誘導体を含む層である。図１に示すように、赤色変換層１７Ｒは、隔壁１９による凹部のうちの所定部分に形成される。この赤色変換層１７Ｒの上には、赤色カラーフィルター１８Ｒが設けられている。緑色変換層１７Ｇは、隔壁１９による凹部のうち、赤色変換層１７Ｒとは異なる部分に形成される。この緑色変換層１７Ｇの上には、緑色カラーフィルター１８Ｇが設けられている。また、隔壁１９による凹部には、色変換層が形成されていない一部分が含まれる。例えば、この第一例において、隔壁１９による凹部には、赤色変換層１７Ｒおよび赤色カラーフィルター１８Ｒが形成された第１の凹部と、緑色変換層１７Ｇおよび緑色カラーフィルター１８Ｇが形成された第２の凹部と、赤色変換層１７Ｒおよび緑色変換層１７Ｇの何れも形成されていない第３の凹部とが含まれる。
【００４９】
上記のような構成を有する色変換基板１６は、複数の有機ＥＬ素子１３のうち少なくとも一部からの入射光の少なくとも一部を、赤色変換層１７Ｒおよび緑色変換層１７Ｇの各々によって色変換する。これにより、色変換基板１６は、有機ＥＬ素子１３からの入射光とは異なる波長領域の出射光を放出する。具体的には、色変換基板１６は、隔壁１９による凹部のうち、赤色変換層１７Ｒ側の凹部と緑色変換層１７Ｇ側の凹部とから上記出射光を各々放出する。すなわち、色変換基板１６における色変換層は、互いに異なる波長領域の出射光を放出する２種類の色変換層（赤色変換層１７Ｒおよび緑色変換層１７Ｇ）からなる。第一例の発光素子１１は、このような色変換基板１６と上述した有機ＥＬ基板１２とを組み合わせることにより、図１に示すように構成される。
【００５０】
なお、光源としての有機ＥＬ素子１３の配置数は、図１に示す３つに限定されず、２つ以上（複数）であってもよい。また、色変換基板１６における色変換層は、図１に示す赤色変換層１７Ｒおよび緑色変換層１７Ｇに限定されず、２種類以上の色変換層からなるものであってもよい。
【００５１】
図２は、本発明の実施の形態に係る発光素子の第二例の構成を示す模式断面図である。図２に示すように、この第二例の発光素子２１は、発光ダイオード（ＬＥＤ）を有するＬＥＤ基板２２と、色変換基板２６とを備える。
【００５２】
この第二例において、ＬＥＤ基板２２は、図２に示すように、複数（例えば３つ）のＬＥＤ２３と、透明基板２４とを備える。複数のＬＥＤ２３は、部分駆動が可能な複数の光源の一例であり、透明基板２４上に設けられている。また、ＬＥＤ基板２２は、微細なＬＥＤを個々の画素に高密度に敷き詰めたミニＬＥＤ基板もしくはマイクロＬＥＤ基板であることが好ましい。
【００５３】
色変換基板２６は、本発明における色変換部の一例である。具体的には、この第二例において、色変換基板２６は、図２に示すように、赤色変換層２７Ｒと、緑色変換層２７Ｇと、赤色カラーフィルター２８Ｒと、緑色カラーフィルター２８Ｇと、隔壁２９と、基板２１０とを備える。
【００５４】
隔壁２９は、複数のＬＥＤ２３に対応するパターンをなすように、基板２１０上に設けられる。図２に示すように、隔壁２９は、基板２１０上において、これら複数のＬＥＤ２３に対応するパターン状に凹部を形成する。赤色変換層２７Ｒおよび緑色変換層２７Ｇは、各々、隔壁２９によって区画された凹部に形成されてなる色変換層の一例であり、ピロメテン誘導体を含む層である。図２に示すように、赤色変換層２７Ｒは、隔壁２９による凹部のうちの所定部分に形成される。この赤色変換層２７Ｒの上には、赤色カラーフィルター２８Ｒが設けられている。緑色変換層２７Ｇは、隔壁２９による凹部のうち、赤色変換層２７Ｒとは異なる部分に形成される。この緑色変換層２７Ｇの上には、緑色カラーフィルター２８Ｇが設けられている。また、隔壁２９による凹部には、色変換層が形成されていない一部分が含まれる。例えば、この第二例において、隔壁２９による凹部には、赤色変換層２７Ｒおよび赤色カラーフィルター２８Ｒが形成された第１の凹部と、緑色変換層２７Ｇおよび緑色カラーフィルター２８Ｇが形成された第２の凹部と、赤色変換層２７Ｒおよび緑色変換層２７Ｇの何れも形成されていない第３の凹部とが含まれる。
【００５５】
上記のような構成を有する色変換基板２６は、複数のＬＥＤ２３のうち少なくとも一部からの入射光の少なくとも一部を、赤色変換層２７Ｒおよび緑色変換層２７Ｇの各々によって色変換する。これにより、色変換基板２６は、ＬＥＤ２３からの入射光とは異なる波長領域の出射光を放出する。具体的には、色変換基板２６は、隔壁２９による凹部のうち、赤色変換層２７Ｒ側の凹部と緑色変換層２７Ｇ側の凹部とから上記出射光を各々放出する。すなわち、色変換基板２６における色変換層は、互いに異なる波長領域の出射光を放出する２種類の色変換層（赤色変換層２７Ｒおよび緑色変換層２７Ｇ）からなる。第二例の発光素子２１は、このような色変換基板２６と上述したＬＥＤ基板２２とを組み合わせることにより、図２に示すように構成される。
【００５６】
なお、光源としてのＬＥＤ２３の配置数は、図２に示す３つに限定されず、２つ以上（複数）であってもよい。また、色変換基板２６における色変換層は、図２に示す赤色変換層２７Ｒおよび緑色変換層２７Ｇに限定されず、２種類以上の色変換層からなるものであってもよい。
【００５７】
＜光源＞
本発明に係る発光素子（例えば図１、２に示す発光素子１１、２１）の光源は、複数の光源からなり、部分駆動が可能である。光源の種類は、色変換層の蛍光体を励起することができる発光を放射できれば、いずれの光源でも用いることができる。例えば、熱陰極管や冷陰極管、無機エレクトロルミネッセンス（ＥＬ）等の蛍光性光源、有機ＥＬ素子光源、ＬＥＤ光源、白熱光源、あるいは太陽光等、いずれの光源の励起光でも原理的には利用可能である。図１では、有機ＥＬ素子１３が光源に該当し、図２では、ＬＥＤ２３が光源に該当する。励起光は、１種類の発光ピークを持つものでもよく、２種類以上の発光ピークを持つものでもよいが、色純度を高めるためには、１種類の発光ピークを持つものが好ましい。また、発光ピークの種類の異なる複数の光源を任意に組み合わせて使用することも可能である。
【００５８】
ディスプレイや照明用途では、青色光の色純度を高められるという観点から、本発明における複数の光源のうち少なくとも一部の光源の発光が青色光または青緑色光の発光であることが好ましい。青色光または青緑色光として、４３０ｎｍ以上５００ｎｍ以下の波長範囲に極大波長を有する光が好ましい。青色光または青緑色光の発光スペクトルは、シングルピークであってもダブルピークであってもよい。また、４３０ｎｍ以上５００ｎｍ以下の波長範囲に極大波長を有する光には、ＹＡＧ系ＬＥＤのように４３０ｎｍ以上５００ｎｍ以下の波長範囲に第１のピークを有し、５００ｎｍ以上７００ｎｍ以下の波長範囲に第２のピークを有するものも含まれるが、青色の色純度が向上するという観点から、５００ｎｍ以上７００ｎｍ以下の波長範囲に極大波長を有しないものが好ましい。また、４３０ｎｍ以上５００ｎｍ以下の波長範囲にピークを持つ光が、さらに好適な励起光である。４３０ｎｍ以上５００ｎｍ以下の波長範囲の励起光は、比較的小さい励起エネルギーの光であり、ピロメテン誘導体の発光物質の分解を防止できる。したがって、発光素子に用いる光源は、４３０ｎｍ以上５００ｎｍ以下の波長範囲に極大発光を有する光源であることが好ましい。さらに、この光源は、４４０ｎｍ以上４７０ｎｍ以下の波長範囲に極大発光を有することが好ましい。
【００５９】
上記発光素子の光源は、発光ダイオードであることが好ましい。光源が発光ダイオードであると、光源を高精細に複数配置することができるため、高解像度なディスプレイが可能となる。また、発光ダイオードは発光強度が高いため、輝度の高いディスプレイが可能となる。
【００６０】
また、青色光の色純度を高められるという観点から、光源としての発光ダイオードは、窒化ガリウム系化合物半導体を有することが好ましい。発光ダイオードが窒化ガリウム系化合物半導体を有するものであることにより、励起光の発光をシャープにすることができ、この結果、色純度が向上する。
【００６１】
上記発光素子の光源は、陽極と陰極との間に有機層が存在し、電気エネルギーにより発光する有機電界発光素子であることが好ましい。この光源が当該有機電界発光素子であると、光源を高精細に複数配置することができるため、高解像度なディスプレイが可能となる。また、有機電界発光素子は薄型化が可能であるため、ディスプレイ自体の薄型化に寄与する。
【００６２】
有機電界発光素子は、より具体的には、陽極と陰極、およびそれら陽極と陰極との間に介在する有機層を有する。当該有機層は、少なくとも発光層と電子輸送層とを有する。有機電界発光素子は、当該有機層、特に発光層が電気エネルギーにより発光する光源であることが好ましい。
【００６３】
上記有機層の積層構成として、発光層と電子輸送層とからなる積層構成（発光層／電子輸送層）が一例として挙げられる。また、上記有機層の積層構成としては、発光層／電子輸送層のみからなる構成の他に、以下に示す第一〜第三の積層構成等が挙げられる。第一の積層構成としては、例えば、正孔輸送層と発光層と電子輸送層とを積層した構成（正孔輸送層／発光層／電子輸送層）が挙げられる。第二の積層構成としては、例えば、正孔輸送層と発光層と電子輸送層と電子注入層とを積層した構成（正孔輸送層／発光層／電子輸送層／電子注入層）が挙げられる。第三の積層構成としては、例えば、正孔注入層と正孔輸送層と発光層と電子輸送層と電子注入層とを積層した構成（正孔注入層／正孔輸送層／発光層／電子輸送層／電子注入層）が挙げられる。また、上記各層は、それぞれ単一層、複数層のいずれでもよい。また、上記有機電界発光素子は、上記有機層に燐光発光層や蛍光発光層を複数有する積層型のものであってもよく、蛍光発光層と燐光発光層とを組み合わせた発光素子でもよい。さらに、上記有機層には、それぞれ互いに異なる発光色を示す複数の発光層を積層することができる。
【００６４】
また、上記有機電界発光素子は、上記有機層の積層構成を、中間層を介して複数積層したタンデム型のものであってもよい。このようなタンデム型の有機電界発光素子の積層構成において、少なくとも一層は、燐光発光層であることが好ましい。上記中間層は、一般的に、中間電極、中間導電層、電荷発生層、電子引抜層、接続層、中間絶縁層とも呼ばれる。このような中間層としては、公知の材料構成を用いることができる。タンデム型の有機電界発光素子の具体的な積層構成例としては、例えば、以下に示す第四および第五の積層構成のように、陽極と陰極との間に中間層として電荷発生層を含む積層構成が挙げられる。第四の積層構成としては、例えば、正孔輸送層／発光層／電子輸送層と、電荷発生層と、正孔輸送層／発光層／電子輸送層との積層構成（正孔輸送層／発光層／電子輸送層／電荷発生層／正孔輸送層／発光層／電子輸送層）が挙げられる。第五の積層構成としては、例えば、正孔注入層／正孔輸送層／発光層／電子輸送層／電子注入層と、電荷発生層と、正孔注入層／正孔輸送層／発光層／電子輸送層／電子注入層との積層構成（正孔注入層／正孔輸送層／発光層／電子輸送層／電子注入層／電荷発生層／正孔注入層／正孔輸送層／発光層／電子輸送層／電子注入層）が挙げられる。上記中間層を構成する材料としては、具体的には、ピリジン誘導体、フェナントロリン誘導体が好ましく用いられる。
【００６５】
また、上記発光素子の光源は、トップエミッション型の有機電界発光素子であることが好ましい。この光源がトップエミッション型の有機電界発光素子である場合、例えば、陽極を、反射電極層と透明電極層との積層構造とし、反射電極層上の透明電極層の膜厚を変える方法が挙げられる。陽極の上に有機層を適宜積層した後、陰極に、半透明電極として、例えば薄膜にした半透明の銀等を用いることで、有機電界発光素子にマイクロキャビティ構造を導入することができる。このように有機電界発光素子にマイクロキャビティ構造を導入すると、有機層から発光され、陰極を通して射出された光のスペクトルは、有機電界発光素子がマイクロキャビティ構造を有していない場合よりも急峻になり、また、正面への射出強度が大きく増大する。これをディスプレイに用いた場合、色域向上と、輝度向上に寄与する。
【００６６】
＜発光層＞
本発明における光源が上記有機層を有するものである場合、上記有機層は、上述したように発光層を有し、この発光層中にホスト材料とドーパント材料とを有することが好ましい。本発明において、発光層は、単一層、複数層のどちらでもよく、いずれの場合であっても、発光材料（ホスト材料、ドーパント材料）により形成される。発光層を構成する材料は、ホスト材料とドーパント材料との混合物であってもよいし、ホスト材料単独からなるものであってもよい。また、ホスト材料およびドーパント材料は、それぞれ一種類であってもよいし、複数種類の組み合わせであってもよい。ドーパント材料は、ホスト材料の全体に含まれていてもよいし、ホスト材料に部分的に含まれていてもよい。ドーパント材料は、ホスト材料内において、積層されていてもよいし、分散されていてもよい。ホスト材料とドーパント材料とが混合されてなる発光層は、ホスト材料とドーパント材料との共蒸着法や、ホスト材料とドーパント材料とを予め混合してから蒸着する方法で形成できる。
【００６７】
発光層の発光材料としては、具体的には、以前から発光体として知られていたアントラセンやピレンなどの縮合環誘導体、トリス（８−キノリノラト）アルミニウムを始めとする金属キレート化オキシノイド化合物、ビススチリルアントラセン誘導体やジスチリルベンゼン誘導体などのビススチリル誘導体、ジベンゾフラン誘導体、カルバゾール誘導体、インドロカルバゾール誘導体、などが使用できる。しかし、当該発光材料は、特にこれらに限定されるものではない。
【００６８】
ホスト材料としては、特に限定されないが、ナフタレン、アントラセン、フェナンスレン、ピレン、クリセン、ナフタセン、トリフェニレン、ペリレン、フルオランテン、フルオレン、インデンなどの縮合アリール環を有する化合物やその誘導体などが挙げられる。ホスト材料は、これらの中でも、アントラセン誘導体またはナフタセン誘導体であることが特に好ましい。
【００６９】
特に、ホスト材料は、アントラセン系ホスト材料を含有することが好ましい。ホスト材料がアントラセン系ホスト材料を含有すると、高い色純度と高効率発光とが可能となり、ディスプレイの低消費電力化に寄与する。
【００７０】
ドーパント材料としては、特に限定されないが、ナフタレン、アントラセン、フェナンスレン、ピレン、クリセン、トリフェニレン、ペリレン、フルオランテン、フルオレン、インデンなどの縮合アリール環を有する化合物やその誘導体（例えば２−（ベンゾチアゾール−２−イル）−９，１０−ジフェニルアントラセンや５，６，１１，１２−テトラフェニルナフタセンなど）、４，４’−ビス（２−（４−ジフェニルアミノフェニル）エテニル）ビフェニル、４，４’−ビス（Ｎ−（スチルベン−４−イル）−Ｎ−フェニルアミノ）スチルベンなどのアミノスチリル誘導体、ピロメテン誘導体、Ｎ，Ｎ’−ジフェニル−Ｎ，Ｎ’−ジ（３−メチルフェニル）−４，４’−ジフェニル−１，１’−ジアミンに代表される芳香族アミン誘導体など挙げられる。
【００７１】
特に、ドーパント材料は、ホウ素錯体系ドーパント材料、ピレン系ドーパント材料、クリセン系ドーパント材料、ベンゾフルオランテン系ドーパント材料およびアミン系ドーパント材料の中から選ばれる少なくとも１つの材料を含有することが好ましい。ホウ素錯体系ドーパント材料、ピレン系ドーパント材料、クリセン系ドーパント材料、ベンゾフルオランテン系ドーパント材料およびアミン系ドーパント材料は、非常にシャープな発光を示すことから、色純度が向上する。また、ドーパント材料がアミン系ドーパント材料であると、輝度が向上するため、好ましい。一方で、ドーパント材料がホウ素錯体系ドーパント材料であると、色域が向上するため、好ましい。ホウ素錯体系ドーパント材料の内、キノリンホウ素錯体系ドーパント材料は、特にシャープな発光を示すことから、好ましい。
【００７２】
また、本発明における発光層には、燐光発光材料が含まれていてもよい。燐光発光材料とは、室温でも燐光発光を示す材料である。ドーパント材料として燐光発光材料を用いる場合は、基本的に室温でも燐光発光が得られる必要がある。この燐光発光が得られる限り、ドーパント材料としての燐光発光材料は、特に限定されるものではない。例えば、この燐光発光材料としては、イリジウム（Ｉｒ）、ルテニウム（Ｒｕ）、ロジウム（Ｒｈ）、パラジウム（Ｐｄ）、白金（Ｐｔ）、オスミウム（Ｏｓ）、及びレニウム（Ｒｅ）からなる群から選択される少なくとも一つの金属を含む有機金属錯体化合物であることが好ましい。中でも、室温でも高い燐光発光収率を有するという観点から、イリジウム、もしくは白金を有する有機金属錯体がより好ましい。燐光発光性のドーパント材料と組み合わせて用いられるホスト材料としては、インドール誘導体、カルバゾール誘導体、インドロカルバゾール誘導体、ピリジン、ピリミジン、トリアジン骨格を有する含窒素芳香族化合物誘導体、ポリアリールベンゼン誘導体、スピロフルオレン誘導体、トルキセン誘導体、トリフェニレン誘導体といった芳香族炭化水素化合物誘導体、ジベンゾフラン誘導体、ジベンゾチオフェン誘導体といったカルコゲン元素を含有する化合物、ベリリウムキノリノール錯体といった有機金属錯体などが好適に用いられる。しかし、このホスト材料は、一般的に用いられるドーパント材料よりも三重項エネルギーが大きく、電子、正孔がそれぞれの輸送層から円滑に注入され、また輸送するものであれば、これらに限定されるものではない。また、このホスト材料には、２種以上の三重項発光ドーパント材料が含有されていてもよいし、２種以上のホスト材料が含有されていてもよい。さらに、このホスト材料には、１種以上の三重項発光ドーパント材料と１種以上の蛍光発光ドーパント材料とが含有されていてもよい。
【００７３】
また、本発明における光源の有機層は、その発光層に熱活性化遅延蛍光材料を含有することが好ましい。熱活性化遅延蛍光材料は、一般的に、ＴＡＤＦ材料とも呼ばれ、一重項励起状態のエネルギー準位と三重項励起状態のエネルギー準位とのエネルギーギャップを小さくすることで、三重項励起状態から一重項励起状態への逆項間交差を促進し、一重項励起子生成確率を向上させた材料である。上記有機層中の発光層が熱活性化遅延蛍光材料を含有すると、さらに高効率発光が可能となり、ディスプレイの低消費電力化に寄与する。熱活性化遅延蛍光材料は、単一の材料で熱活性化遅延蛍光を示す材料であってもいいし、複数の材料で熱活性化遅延蛍光を示す材料であってよい。発光層に用いられる熱活性化遅延蛍光材料は、単一の材料でも複数の材料でもよく、公知の材料を用いることができる。具体的には、熱活性化遅延蛍光材料として、例えば、ベンゾニトリル誘導体、トリアジン誘導体、ジスルホキシド誘導体、カルバゾール誘導体、インドロカルバゾール誘導体、ジヒドロフェナジン誘導体、チアゾール誘導体、オキサジアゾール誘導体などが挙げられる。
【００７４】
＜凹部＞
本発明において、色変換部（例えば図１、２に示す色変換基板１６、２６）に用いられる凹部は、複数の光源に対応するパターン状に隔壁が配置されることにより区画された領域のことを指す。図１では、基板１１０上にパターン状に配置された隔壁１９によって区画された領域が凹部に該当する。図２では、基板２１０上にパターン状に配置された隔壁２９によって区画された領域が凹部に該当する。隔壁の材料としては、感光性、非感光性のいずれの材料であっても使用することができる。具体的には、隔壁の材料として、エポキシ樹脂、アクリル樹脂、シロキサンポリマ系樹脂、ポリイミド樹脂などが好ましく用いられる。
【００７５】
上記隔壁の形成においては、スピンコート、ディップコート、ロールコート、グラビアコート、ディスペンサーなどのような湿式コーティング法で所定の薄膜を形成し、さらに、レジスト塗布、プリベーク、露光、現像、ポストベーク、エッチング、レジスト除去などを含むフォトリソグラフィ法を利用し、これにより、上記隔壁のパターンを作製してもよい。また、ＬｉＦ、ＭｇＦ２などのような固体物を用いて隔壁を形成する場合、真空蒸着、スパッタリングなどのドライプロセスで膜を形成した後、さらに、上記のようなフォトリソグラフィ法、またはエッチングなどのドライプロセスによって、上記隔壁の所定のパターンを形成してもよい。
【００７６】
上記隔壁の膜厚は、色変換部の凹部に形成される色変換層の膜厚よりも大きいことが好ましく、例えば、０．５μｍ以上５０μｍ以下の範囲内であることが好ましい。また、上記隔壁のパターンは、隣接する各凹部に形成されてなる各色変換層間での発光の混色を防ぐのに十分な幅のものであればよい。例えば、上記隔壁のパターンは、１μｍ以上２０μｍ以下の幅で形成することが好ましく、５μｍ以上１５μｍ以下の幅で形成することがさらに好ましい。
【００７７】
＜色変換部＞
本発明に係る発光素子の色変換部は、当該発光素子を構成する各構成部のうち、後述する緑色光を発する色変換層または赤色光を発する色変換層を形成した凹部を備えた構成部である。例えば、図１では、色変換基板１６が色変換部に該当する。図２では、色変換基板２６が色変換部に該当する。このような色変換部は、複数の凹部内に色変換層が形成されている色変換部であることが好ましい。複数の凹部内に色変換層が形成されていることによって、隣接する各色変換層間での発光の混色を防ぐことができ、この結果、高解像度なディスプレイが可能となる。
【００７８】
さらに、本発明においては、色変換部の凹部に形成された色変換層が、互いに異なる波長領域の出射光を放出する２種類以上の色変換層からなることが好ましい。色変換層が少なくとも２種類の色変換層からなることで、異なった色の発光を制御可能となり、ディスプレイのマルチカラー化が可能となる。また、例えば、２種類の色変換層が緑色光と赤色光とを各々発する場合であり且つ光源に青色光源を用いた場合は、ディスプレイのフルカラー化が可能となる。
【００７９】
＜色変換層を形成しない凹部＞
本発明に係る発光素子は、色変換部の凹部の一部に色変換層が形成されていないことがより好ましい。色変換層を有する凹部、および、色変換層が形成されていない凹部が色変換部に設けられることで、例えば、色変換層が形成されていない凹部は光源の青色光を透過させることができ、青色光を効率的に利用できるため、ディスプレイの高効率化に寄与する。
【００８０】
また、色変換部の凹部全体のうち、色変換層を有する凹部として上記隔壁で区画された領域（以下、色変換層を有する凹部領域と適宜いう）は、複数の光源の各々の直上に設けられていることが好ましい。色変換層を有する凹部領域が、複数の光源の各々の直上に設けられていることで、青、緑、赤の３色の発光を独立に制御できるため、ディスプレイの高解像度化が可能となる。色変換層を有する各凹部領域は、色変換部の同一面上に配置され、かつ複数の光源の直上に各々設けられていることがより好ましい。
【００８１】
＜色変換層＞
本発明における色変換層は、光源からの入射光の少なくとも一部を色変換（波長変換）して、前記入射光とは異なる波長領域の出射光を放出する機能を有する層である。本発明に係る発光素子に用いられる色変換層は、ピロメテン誘導体を含む。ピロメテン誘導体は、蛍光量子収率および色純度が共に高い蛍光体である。このため、ピロメテン誘導体を含む色変換層（色変換部）を備えた発光素子をディスプレイに利用した際に、このディスプレイの高効率化と高色域化とが可能となる。
【００８２】
上記色変換層に含まれるピロメテン誘導体は、下記の一般式（１）で表される化合物であることが好ましい。
【００８３】
【化３】
2019146525.tif 000005
【００８４】
一般式（１）において、Ｘは、Ｃ−Ｒ７またはＮである。Ｒ１〜Ｒ９は、それぞれ同じでも異なっていてもよく、水素、アルキル基、シクロアルキル基、複素環基、アルケニル基、シクロアルケニル基、アルキニル基、水酸基、チオール基、アルコキシ基、アルキルチオ基、アリールエーテル基、アリールチオエーテル基、アリール基、ヘテロアリール基、ハロゲン、シアノ基、アルデヒド基、カルボニル基、カルボキシル基、エステル基、カルバモイル基、アミノ基、ニトロ基、シリル基、シロキサニル基、ボリル基、スルホ基、ホスフィンオキシド基、および隣接置換基との間に形成される縮合環および脂肪族環の中から選ばれる。
【００８５】
上記の全ての基において、水素は重水素であってもよい。このことは、以下に説明する化合物またはその部分構造においても同様である。また、以下の説明において、例えば、炭素数６〜４０の置換もしくは無置換のアリール基とは、アリール基に置換した置換基に含まれる炭素数も含めて全ての炭素数が６〜４０となるアリール基である。炭素数を規定している他の置換基も、これと同様である。
【００８６】
また、上記の全ての基において、置換される場合における置換基としては、アルキル基、シクロアルキル基、複素環基、アルケニル基、シクロアルケニル基、アルキニル基、水酸基、チオール基、アルコキシ基、アルキルチオ基、アリールエーテル基、アリールチオエーテル基、アリール基、ヘテロアリール基、ハロゲン、シアノ基、アルデヒド基、カルボニル基、カルボキシル基、エステル基、カルバモイル基、アミノ基、ニトロ基、シリル基、シロキサニル基、ボリル基、スルホ基、ホスフィンオキシド基が好ましく、さらには、各置換基の説明において好ましいとする具体的な置換基が好ましい。また、これらの置換基は、さらに上述の置換基により置換されていてもよい。
【００８７】
「置換もしくは無置換の」という場合における「無置換」とは、水素原子または重水素原子が置換したことを意味する。以下に説明する化合物またはその部分構造において、「置換もしくは無置換の」という場合についても、上記と同様である。
【００８８】
上記の全ての基のうち、アルキル基とは、例えば、メチル基、エチル基、ｎ−プロピル基、イソプロピル基、ｎ−ブチル基、ｓｅｃ−ブチル基、ｔｅｒｔ−ブチル基等の飽和脂肪族炭化水素基を示し、これは、置換基を有していても有していなくてもよい。置換されている場合の追加の置換基には特に制限は無く、例えば、アルキル基、ハロゲン、アリール基、ヘテロアリール基等を挙げることができ、この点は、以下の記載にも共通する。また、アルキル基の炭素数は、特に限定されないが、入手の容易性やコストの点から、好ましくは１以上２０以下、より好ましくは１以上８以下の範囲である。
【００８９】
シクロアルキル基とは、例えば、シクロプロピル基、シクロヘキシル基、ノルボルニル基、アダマンチル基等の飽和脂環式炭化水素基を示し、これは、置換基を有していても有していなくてもよい。アルキル基部分の炭素数は、特に限定されないが、好ましくは、３以上２０以下の範囲である。
【００９０】
複素環基とは、例えば、ピラン環、ピペリジン環、環状アミド等の炭素以外の原子を環内に有する脂肪族環を示し、これは、置換基を有していても有していなくてもよい。複素環基の炭素数は、特に限定されないが、好ましくは、２以上２０以下の範囲である。
【００９１】
アルケニル基とは、例えば、ビニル基、アリル基、ブタジエニル基等の二重結合を含む不飽和脂肪族炭化水素基を示し、これは、置換基を有していても有していなくてもよい。アルケニル基の炭素数は、特に限定されないが、好ましくは、２以上２０以下の範囲である。
【００９２】
シクロアルケニル基とは、例えば、シクロペンテニル基、シクロペンタジエニル基、シクロヘキセニル基等の二重結合を含む不飽和脂環式炭化水素基を示し、これは、置換基を有していても有していなくてもよい。
【００９３】
アルキニル基とは、例えば、エチニル基等の三重結合を含む不飽和脂肪族炭化水素基を示し、これは、置換基を有していても有していなくてもよい。アルキニル基の炭素数は、特に限定されないが、好ましくは、２以上２０以下の範囲である。
【００９４】
アルコキシ基とは、例えば、メトキシ基、エトキシ基、プロポキシ基等のエーテル結合を介して脂肪族炭化水素基が結合した官能基を示し、この脂肪族炭化水素基は、置換基を有していても有していなくてもよい。アルコキシ基の炭素数は、特に限定されないが、好ましくは、１以上２０以下の範囲である。
【００９５】
アルキルチオ基とは、アルコキシ基のエーテル結合の酸素原子が硫黄原子に置換されたものである。アルキルチオ基の炭化水素基は、置換基を有していても有していなくてもよい。アルキルチオ基の炭素数は、特に限定されないが、好ましくは、１以上２０以下の範囲である。
【００９６】
アリールエーテル基とは、例えば、フェノキシ基等、エーテル結合を介した芳香族炭化水素基が結合した官能基を示し、芳香族炭化水素基は、置換基を有していても有していなくてもよい。アリールエーテル基の炭素数は、特に限定されないが、好ましくは、６以上４０以下の範囲である。
【００９７】
アリールチオエーテル基とは、アリールエーテル基のエーテル結合の酸素原子が硫黄原子に置換されたものである。アリールチオエーテル基における芳香族炭化水素基は、置換基を有していても有していなくてもよい。アリールチオエーテル基の炭素数は、特に限定されないが、好ましくは、６以上４０以下の範囲である。
【００９８】
アリール基とは、例えば、フェニル基、ビフェニル基、ターフェニル基、ナフチル基、フルオレニル基、ベンゾフルオレニル基、ジベンゾフルオレニル基、フェナントリル基、アントラセニル基、ベンゾフェナントリル基、ベンゾアントラセニル基、クリセニル基、ピレニル基、フルオランテニル基、トリフェニレニル基、ベンゾフルオランテニル基、ジベンゾアントラセニル基、ペリレニル基、ヘリセニル基等の芳香族炭化水素基を示す。中でも、フェニル基、ビフェニル基、ターフェニル基、ナフチル基、フルオレニル基、フェナントリル基、アントラセニル基、ピレニル基、フルオランテニル基、トリフェニレニル基が好ましい。アリール基は、置換基を有していても有していなくてもよい。アリール基の炭素数は、特に限定されないが、好ましくは６以上４０以下、より好ましくは６以上３０以下の範囲である。
【００９９】
Ｒ１〜Ｒ９が置換もしくは無置換のアリール基である場合、アリール基としては、フェニル基、ビフェニル基、ターフェニル基、ナフチル基、フルオレニル基、フェナントリル基、アントラセニル基が好ましく、フェニル基、ビフェニル基、ターフェニル基、ナフチル基がより好ましい。さらに好ましくは、フェニル基、ビフェニル基、ターフェニル基であり、フェニル基が特に好ましい。
【０１００】
それぞれの置換基がさらにアリール基で置換される場合、アリール基としては、フェニル基、ビフェニル基、ターフェニル基、ナフチル基、フルオレニル基、フェナントリル基、アントラセニル基が好ましく、フェニル基、ビフェニル基、ターフェニル基、ナフチル基がより好ましい。特に好ましくは、フェニル基である。
【０１０１】
ヘテロアリール基とは、例えば、ピリジル基、フラニル基、チエニル基、キノリニル基、イソキノリニル基、ピラジニル基、ピリミジル基、ピリダジニル基、トリアジニル基、ナフチリジニル基、シンノリニル基、フタラジニル基、キノキサリニル基、キナゾリニル基、ベンゾフラニル基、ベンゾチエニル基、インドリル基、ジベンゾフラニル基、ジベンゾチエニル基、カルバゾリル基、ベンゾカルバゾリル基、カルボリニル基、インドロカルバゾリル基、ベンゾフロカルバゾリル基、ベンゾチエノカルバゾリル基、ジヒドロインデノカルバゾリル基、ベンゾキノリニル基、アクリジニル基、ジベンゾアクリジニル基、ベンゾイミダゾリル基、イミダゾピリジル基、ベンゾオキサゾリル基、ベンゾチアゾリル基、フェナントロリニル基等の、炭素以外の原子を一個または複数個環内に有する環状芳香族基を示す。ただし、ナフチリジニル基とは、１，５−ナフチリジニル基、１，６−ナフチリジニル基、１，７−ナフチリジニル基、１，８−ナフチリジニル基、２，６−ナフチリジニル基、２，７−ナフチリジニル基のいずれかを示す。ヘテロアリール基は、置換基を有していても有していなくてもよい。ヘテロアリール基の炭素数は、特に限定されないが、好ましくは、２以上４０以下、より好ましくは２以上３０以下の範囲である。
【０１０２】
Ｒ1〜Ｒ9が置換もしくは無置換のヘテロアリール基である場合、ヘテロアリール基としては、ピリジル基、フラニル基、チエニル基、キノリニル基、ピリミジル基、トリアジニル基、ベンゾフラニル基、ベンゾチエニル基、インドリル基、ジベンゾフラニル基、ジベンゾチエニル基、カルバゾリル基、ベンゾイミダゾリル基、イミダゾピリジル基、ベンゾオキサゾリル基、ベンゾチアゾリル基、フェナントロリニル基が好ましく、ピリジル基、フラニル基、チエニル基、キノリニル基がより好ましい。特に好ましくは、ピリジル基である。
【０１０３】
それぞれの置換基がさらにヘテロアリール基で置換される場合、ヘテロアリール基としては、ピリジル基、フラニル基、チエニル基、キノリニル基、ピリミジル基、トリアジニル基、ベンゾフラニル基、ベンゾチエニル基、インドリル基、ジベンゾフラニル基、ジベンゾチエニル基、カルバゾリル基、ベンゾイミダゾリル基、イミダゾピリジル基、ベンゾオキサゾリル基、ベンゾチアゾリル基、フェナントロリニル基が好ましく、ピリジル基、フラニル基、チエニル基、キノリニル基がより好ましい。特に好ましくは、ピリジル基である。
【０１０４】
ハロゲンとは、フッ素、塩素、臭素およびヨウ素から選ばれる原子を示す。また、カルボニル基、カルボキシル基、エステル基、カルバモイル基は、置換基を有していても有していなくてもよい。ここで、置換基としては、例えば、アルキル基、シクロアルキル基、アリール基、ヘテロアリール基等が挙げられ、これら置換基は、さらに置換されてもよい。
【０１０５】
アミノ基とは、置換もしくは無置換のアミノ基である。置換する場合の置換基としては、例えば、アリール基、ヘテロアリール基、直鎖アルキル基、分岐アルキル基等が挙げられる。アリール基、ヘテロアリール基としては、フェニル基、ナフチル基、ピリジル基、キノリニル基が好ましい。これら置換基は、さらに置換されてもよい。炭素数は、特に限定されないが、好ましくは、２以上５０以下、より好ましくは６以上４０以下、特に好ましくは６以上３０以下の範囲である。
【０１０６】
シリル基とは、例えば、トリメチルシリル基、トリエチルシリル基、ｔｅｒｔ−ブチルジメチルシリル基、プロピルジメチルシリル基、ビニルジメチルシリル基等のアルキルシリル基や、フェニルジメチルシリル基、ｔｅｒｔ−ブチルジフェニルシリル基、トリフェニルシリル基、トリナフチルシリル基等のアリールシリル基を示す。ケイ素上の置換基は、さらに置換されてもよい。シリル基の炭素数は、特に限定されないが、好ましくは、１以上３０以下の範囲である。
【０１０７】
シロキサニル基とは、例えば、トリメチルシロキサニル基等のエーテル結合を介したケイ素化合物基を示す。ケイ素上の置換基は、さらに置換されてもよい。また、ボリル基とは、置換もしくは無置換のボリル基である。ボリル基の置換する場合の置換基としては、例えば、アリール基、ヘテロアリール基、直鎖アルキル基、分岐アルキル基、アリールエーテル基、アルコキシ基、ヒドロキシル基等が挙げられる。中でも、アリール基、アリールエーテル基が好ましい。また、スルホ基とは、置換もしくは無置換のスルホ基である。スルホ基の置換する場合の置換基としては、例えば、アリール基、ヘテロアリール基、直鎖アルキル基、分岐アルキル基、アリールエーテル基、アルコキシ基等が挙げられる。中でも、直鎖アルキル基、アリール基が好ましい。また、ホスフィンオキシド基とは、−Ｐ（＝Ｏ）Ｒ１０Ｒ１１で表される基である。Ｒ１０、Ｒ１１は、Ｒ１〜Ｒ９と同様の群から選ばれる。
【０１０８】
隣接置換基との間に形成される縮合環および脂肪族環とは、任意の隣接する２置換基（例えば一般式（１）のＲ１とＲ２）が互いに結合して、共役または非共役の環状骨格を形成することをいう。このような縮合環および脂肪族環の構成元素としては、炭素以外にも、窒素、酸素、硫黄、リンおよびケイ素から選ばれる元素を含んでいてもよい。また、これらの縮合環および脂肪族環は、さらに別の環と縮合してもよい。
【０１０９】
一般式（１）で表される化合物は、高い発光量子収率を示し、かつ、発光スペクトルの半値幅が小さいため、効率的な色変換と高い色純度との双方を達成することができる。さらに、一般式（１）で表される化合物は、適切な置換基を適切な位置に導入することで、発光効率、色純度、熱的安定性、光安定性および分散性等の様々な特性や物性を調整することができる。例えば、Ｒ１、Ｒ３、Ｒ４およびＲ６が全て水素である場合に比べ、Ｒ１、Ｒ３、Ｒ４およびＲ６のうち少なくとも１つが置換もしくは無置換のアルキル基や置換もしくは無置換のアリール基、置換もしくは無置換のヘテロアリール基である場合の方が、より良い熱的安定性および光安定性を示す。一般式（１）において、これらのＲ１、Ｒ３、Ｒ４およびＲ６は、それぞれ同じでも異なっていてもよい。
【０１１０】
Ｒ１、Ｒ３、Ｒ４およびＲ６のうち少なくとも１つが置換もしくは無置換のアルキル基である場合、このアルキル基としては、メチル基、エチル基、ｎ−プロピル基、イソプロピル基、ｎ−ブチル基、ｓｅｃ−ブチル基、ｔｅｒｔ−ブチル基、ペンチル基、ヘキシル基といった炭素数１〜６のアルキル基が好ましい。さらに、このアルキル基としては、熱的安定性に優れるという観点から、メチル基、エチル基、ｎ−プロピル基、イソプロピル基、ｎ−ブチル基、ｓｅｃ−ブチル基、ｔｅｒｔ−ブチル基が好ましい。また、濃度消光を防ぎ、発光量子収率を向上させるという観点では、このアルキル基として、立体的にかさ高いｔｅｒｔ−ブチル基がより好ましい。また、合成の容易さ、原料入手の容易さという観点から、このアルキル基として、メチル基も好ましく用いられる。
【０１１１】
Ｒ１、Ｒ３、Ｒ４およびＲ６のうち少なくとも１つが置換もしくは無置換のアリール基である場合、このアリール基としては、フェニル基、ビフェニル基、ターフェニル基、ナフチル基が好ましく、さらに好ましくは、フェニル基、ビフェニル基である。このアリール基として特に好ましくは、フェニル基である。
【０１１２】
Ｒ１、Ｒ３、Ｒ４およびＲ６のうち少なくとも１つが置換もしくは無置換のヘテロアリール基である場合、このヘテロアリール基としては、ピリジル基、キノリニル基、チエニル基が好ましく、さらに好ましくは、ピリジル基、キノリニル基である。このヘテロアリール基として特に好ましくは、ピリジル基である。
【０１１３】
Ｒ１、Ｒ３、Ｒ４およびＲ６の全てが、それぞれ同じでも異なっていてもよく、置換もしくは無置換のアルキル基である場合、一般式（１）で表される化合物のバインダー樹脂や溶媒への溶解性が良好になるため、好ましい。この場合、アルキル基としては、合成の容易さ、原料入手の容易さという観点から、メチル基が好ましい。
【０１１４】
Ｒ１、Ｒ３、Ｒ４およびＲ６の全てが、それぞれ同じでも異なっていてもよく、置換もしくは無置換のアリール基または置換もしくは無置換のヘテロアリール基である場合、より良い熱的安定性および光安定性を示すため、好ましい。この場合、Ｒ１、Ｒ３、Ｒ４およびＲ６の全ては、それぞれ同じでも異なっていてもよく、置換もしくは無置換のアリール基であることがより好ましい。
【０１１５】
複数の性質を向上させる置換基もあるが、全てにおいて十分な性能を示す置換基は限られている。特に、高発光効率と高色純度との両立が難しい。そのため、一般式（１）で表される化合物に対して複数種類の置換基を導入することで、発光特性や色純度等にバランスの取れた化合物を得ることが可能である。
【０１１６】
特に、Ｒ１、Ｒ３、Ｒ４およびＲ６の全てが、それぞれ同じでも異なっていてもよく、置換もしくは無置換のアリール基である場合、例えば、Ｒ１≠Ｒ４、Ｒ３≠Ｒ６、Ｒ１≠Ｒ３またはＲ４≠Ｒ６等のように、複数種類の置換基を導入することが好ましい。ここで「≠」は、異なる構造の基であることを示す。例えば、Ｒ１≠Ｒ４は、Ｒ1とＲ4とが異なる構造の基であることを示す。上記のように複数種類の置換基を導入することにより、色純度に影響を与えるアリール基と発光効率に影響を与えるアリール基とを同時に導入することができるため、細やかな調節が可能となる。
【０１１７】
中でも、Ｒ１≠Ｒ３またはＲ４≠Ｒ６であることが、発光効率と色純度とをバランスよく向上させるという観点から、好ましい。この場合、一般式（１）で表される化合物に対して、色純度に影響を与えるアリール基を両側のピロール環にそれぞれ１つ以上導入し、それ以外の位置に発光効率に影響を与えるアリール基を導入することができるため、これら両方の性質を最大限に向上させることができる。また、Ｒ１≠Ｒ３またはＲ４≠Ｒ６である場合、耐熱性と色純度との双方を向上させるという観点から、Ｒ１＝Ｒ４およびＲ３＝Ｒ６であることがより好ましい。
【０１１８】
主に色純度に影響を与えるアリール基としては、電子供与性基で置換されたアリール基が好ましい。電子供与性基とは、有機電子論において、誘起効果や共鳴効果により、置換した原子団に、電子を供与する原子団である。電子供与性基としては、ハメット則の置換基定数（σｐ（パラ））として、負の値をとるものが挙げられる。ハメット則の置換基定数（σｐ（パラ））は、化学便覧基礎編改訂５版（ＩＩ−３８０頁）から引用することができる。
【０１１９】
電子供与性基の具体例としては、例えば、アルキル基（メチル基のσｐ：−０．１７）やアルコキシ基（メトキシ基のσｐ：−０．２７）、アミノ基（−ＮＨ２のσｐ：−０．６６）等が挙げられる。特に、炭素数１〜８のアルキル基または炭素数１〜８のアルコキシ基が好ましく、メチル基、エチル基、ｔｅｒｔ−ブチル基、メトキシ基がより好ましい。分散性の観点からは、ｔｅｒｔ−ブチル基、メトキシ基が特に好ましく、これらを上記の電子供与性基とした場合、一般式（１）で表される化合物において、分子同士の凝集による消光を防ぐことができる。置換基の置換位置は、特に限定されないが、一般式（１）で表される化合物の光安定性を高めるには結合のねじれを抑える必要があるため、ピロメテン骨格との結合位置に対してメタ位またはパラ位に結合させることが好ましい。一方、主に発光効率に影響を与えるアリール基としては、ｔｅｒｔ−ブチル基、アダマンチル基、メトキシ基等のかさ高い置換基を有するアリール基が好ましい。
【０１２０】
Ｒ１、Ｒ３、Ｒ４およびＲ６が、それぞれ同じでも異なっていてもよく、置換もしくは無置換のアリール基である場合、Ｒ１、Ｒ３、Ｒ４およびＲ６は、それぞれ同じでも異なっていてもよく、置換もしくは無置換のフェニル基であることが好ましい。このとき、Ｒ１、Ｒ３、Ｒ４およびＲ６は、それぞれ以下のＡｒ−１〜Ａｒ−６から選ばれることがより好ましい。この場合、Ｒ１、Ｒ３、Ｒ４およびＲ６の好ましい組み合わせとしては、表１−１〜表１−１１に示すような組み合わせが挙げられるが、これらに限定されるものではない。
【０１２１】
【化４】
2019146525.tif 000006
【０１２２】
【表１−１】
2019146525.tif 000007
【０１２３】
【表１−２】
2019146525.tif 000008
【０１２４】
【表１−３】
2019146525.tif 000009
【０１２５】
【表１−４】
2019146525.tif 000010
【０１２６】
【表１−５】
2019146525.tif 000011
【０１２７】
【表１−６】
2019146525.tif 000012
【０１２８】
【表１−７】
2019146525.tif 000013
【０１２９】
【表１−８】
2019146525.tif 000014
【０１３０】
【表１−９】
2019146525.tif 000015
【０１３１】
【表１−１０】
2019146525.tif 000016
【０１３２】
【表１−１１】
2019146525.tif 000017
【０１３３】
また、一般式（１）において、Ｒ２およびＲ５は、水素、アルキル基、カルボニル基、エステル基、アリール基のいずれかであることが好ましい。中でも、Ｒ２およびＲ５としては、一般式（１）で表される化合物の熱的安定性の観点から、水素またはアルキル基が好ましく、発光スペクトルにおいて狭い半値幅を得やすいという観点から、水素がより好ましい。
【０１３４】
また、一般式（１）において、Ｒ８およびＲ９は、アルキル基、アリール基、ヘテロアリール基、アルコキシ基、アリールエーテル基、フッ素、含フッ素アルキル基、含フッ素ヘテロアリール基、含フッ素アリール基、含フッ素アルコキシ基、含フッ素アリールエーテル基またはシアノ基であることが好ましい。中でも、励起光に対して安定でより高い蛍光量子収率が得られることから、Ｒ８およびＲ９は、フッ素、シアノ基または含フッ素アリール基であることがより好ましい。また、合成の容易さの観点から、Ｒ８およびＲ９は、フッ素またはシアノ基であることがさらに好ましい。特に、Ｒ８もしくはＲ９のいずれか一つは、シアノ基であることが好ましい。Ｒ８またはＲ９としてシアノ基を導入することで、一般式（１）で表される化合物の耐久性が向上する。
【０１３５】
ここで、含フッ素アリール基とは、フッ素を含むアリール基である。含フッ素アリール基として、例えば、フルオロフェニル基、トリフルオロメチルフェニル基およびペンタフルオロフェニル基等が挙げられる。含フッ素ヘテロアリール基とは、フッ素を含むヘテロアリール基である。含フッ素ヘテロアリール基として、例えば、フルオロピリジル基、トリフルオロメチルピリジル基およびトリフルオロピリジル基等が挙げられる。含フッ素アルキル基とは、フッ素を含むアルキル基である。含フッ素アルキル基として、例えば、トリフルオロメチル基やペンタフルオロエチル基等が挙げられる。
【０１３６】
また、一般式（１）において、Ｘは、Ｃ−Ｒ７であることが、光安定性の観点から好ましい。さらに、ＸがＣ−Ｒ７である場合、一般式（１）で表される化合物の耐久性は、置換基Ｒ７の影響を受けやすい傾向にある。すなわち、この化合物の発光強度の経時的な低下には、置換基Ｒ７が大きく影響する。具体的には、Ｒ７が水素である場合、この部位の反応性が高いため、この部位と空気中の水分や酸素とが容易に反応しやすい傾向にある。このＲ７の反応は、一般式（１）で表される化合物の分解を引き起こす原因となる。また、Ｒ７が例えばアルキル基のような分子鎖の運動の自由度が大きい置換基である場合、確かにＲ７の反応性は低下するが、色変換層内部において化合物同士が経時的に凝集しやすい傾向にある。この化合物同士の凝集は、結果的に濃度消光による発光強度の低下を招く原因となる。したがって、Ｒ７は、水素またはアルキル基であってもよいが、剛直で、かつ運動の自由度が小さく凝集を引き起こしにくい基であることが好ましい。具体的には、Ｒ７は、置換もしくは無置換のアリール基、または置換もしくは無置換のヘテロアリール基のいずれかであることが好ましい。
【０１３７】
より高い蛍光量子収率を与え、より熱分解しづらいという観点、および光安定性の観点から、ＸがＣ−Ｒ７であり、Ｒ７が置換もしくは無置換のアリール基であることが好ましい。このアリール基としては、発光波長を損なわないという観点から、フェニル基、ビフェニル基、ターフェニル基、ナフチル基、フルオレニル基、フェナントリル基、アントラセニル基が好ましい。
【０１３８】
さらに、一般式（１）で表される化合物の光安定性を高めるには、Ｒ７とピロメテン骨格との炭素−炭素結合のねじれを適度に抑える必要がある。何故ならば、過度にねじれが大きいと、励起光に対する反応性が高まる等、光安定性が低下するからである。このような観点から、Ｒ７としては、置換もしくは無置換のフェニル基、置換もしくは無置換のビフェニル基、置換もしくは無置換のターフェニル基、置換もしくは無置換のナフチル基が好ましく、置換もしくは無置換のフェニル基、置換もしくは無置換のビフェニル基、置換もしくは無置換のターフェニル基がより好ましい。Ｒ７として特に好ましくは、置換もしくは無置換のフェニル基である。
【０１３９】
また、Ｒ７は、適度にかさ高い置換基であることが好ましい。Ｒ７が、ある程度のかさ高さを有することにより、分子の凝集を防ぐことができる。その結果、一般式（１）で表される化合物の発光効率や耐久性がより向上する。
【０１４０】
このようなかさ高い置換基であるＲ７のさらに好ましい例としては、下記一般式（２）で表される構造の基が挙げられる。すなわち、一般式（１）において、ＸがＣ−Ｒ７である場合、Ｒ７は、下記一般式（２）で表される基であることが好ましい。
【０１４１】
【化５】
2019146525.tif 000018
【０１４２】
一般式（２）において、ｒは、水素、アルキル基、シクロアルキル基、複素環基、アルケニル基、シクロアルケニル基、アルキニル基、水酸基、チオール基、アルコキシ基、アルキルチオ基、アリールエーテル基、アリールチオエーテル基、アリール基、ヘテロアリール基、ハロゲン、シアノ基、アルデヒド基、カルボニル基、カルボキシル基、エステル基、カルバモイル基、アミノ基、ニトロ基、シリル基、シロキサニル基、ボリル基、スルホ基、ホスフィンオキシド基からなる群より選ばれる。ｋは、１〜３の整数である。ｋが２以上である場合、ｒは、それぞれ同じでも異なっても良い。
【０１４３】
より高い発光量子収率を与えることができるという観点から、ｒは、置換もしくは無置換のアリール基であることが好ましい。このアリール基の中でも、特に、フェニル基、ナフチル基が好ましい例として挙げられる。ｒがアリール基である場合、一般式（２）のｋは、１もしくは２であることが好ましく、中でも、分子の凝集をより防ぐという観点から、２であることがより好ましい。さらに、ｋが２以上である場合、複数のｒのうち少なくとも１つは、アルキル基で置換されていることが好ましい。この場合のアルキル基としては、熱的安定性の観点から、メチル基、エチル基およびｔｅｒｔ−ブチル基が特に好ましい例として挙げられる。
【０１４４】
また、一般式（１）で表される化合物の蛍光波長や吸収波長を制御したり、溶媒との相溶性を高めたりするという観点から、ｒは、置換もしくは無置換のアルキル基、置換もしくは無置換のアルコキシ基またはハロゲンであることが好ましく、メチル基、エチル基、ｔｅｒｔ−ブチル基、メトキシ基であることがより好ましい。分散性の観点からは、このｒとして、ｔｅｒｔ−ブチル基、メトキシ基が特に好ましい。ｒがｔｅｒｔ−ブチル基またはメトキシ基であることは、分子同士の凝集による消光を防ぐことについて、より有効である。
【０１４５】
また、一般式（１）で表される化合物の更なる一態様として、Ｒ１〜Ｒ７のうち少なくとも１つが電子求引基であることが好ましい。特に、以下に示す第１〜第３の態様が好ましい。第１の好ましい態様としては、Ｒ１〜Ｒ６のうち少なくとも１つが電子求引基であること、が挙げられる。第２の好ましい態様としては、Ｒ７が電子求引基であること、が挙げられる。第３の好ましい態様としては、Ｒ１〜Ｒ６のうち少なくとも１つが電子求引基であり、かつ、Ｒ７が電子求引基であること、が挙げられる。このように、一般式（１）で表される化合物のピロメテン骨格に電子求引基を導入することで、ピロメテン骨格の電子密度を大幅に下げることができる。これにより、一般式（１）で表される化合物の酸素に対する安定性がより向上し、その結果、一般式（１）で表される化合物の耐久性をより向上させることができる。
【０１４６】
電子求引基とは、電子受容性基とも呼称し、有機電子論において、誘起効果や共鳴効果により、置換した原子団から、電子を引き付ける原子団である。電子求引基としては、ハメット則の置換基定数（σｐ（パラ））として、正の値をとるものが挙げられる。ハメット則の置換基定数（σｐ（パラ））は、化学便覧基礎編改訂５版（ＩＩ−３８０頁）から引用することができる。なお、フェニル基も、上記のような正の値をとる例もあるが、本発明において、電子求引基にフェニル基は含まれない。
【０１４７】
電子求引基の例として、例えば、−Ｆ（σｐ：＋０．０６）、−Ｃｌ（σｐ：＋０．２３）、−Ｂｒ（σｐ：＋０．２３）、−Ｉ（σｐ：＋０．１８）、−ＣＯ２Ｒ１２（σｐ：Ｒ１２がエチル基の時＋０．４５）、−ＣＯＮＨ２（σｐ：＋０．３８）、−ＣＯＲ１２（σｐ：Ｒ１２がメチル基の時＋０．４９）、−ＣＦ３（σｐ：＋０．５０）、−ＳＯ２Ｒ１２（σｐ：Ｒ１２がメチル基の時＋０．６９）、−ＮＯ２（σｐ：＋０．８１）等が挙げられる。Ｒ１２は、水素原子、置換もしくは無置換の環形成炭素数６〜３０の芳香族炭化水素基、置換もしくは無置換の環形成原子数５〜３０の複素環基、置換もしくは無置換の炭素数１〜３０のアルキル基、置換もしくは無置換の炭素数１〜３０のシクロアルキル基を表す。これら各基の具体例としては、上記と同様の例が挙げられる。
【０１４８】
一般式（１）において、Ｒ２およびＲ５のうち少なくとも１つは、電子求引基であることが好ましい。この理由は、以下に示す通りである。すなわち、一般式（１）のＲ２およびＲ５は、ピロメテン骨格の電子密度に大きく影響を与える置換位置の置換基である。これらのＲ２およびＲ５に電子求引基を導入することで、効率的にピロメテン骨格の電子密度を低減することができる。この結果、一般式（１）で表される化合物の酸素に対する安定性がより向上するため、この化合物の耐久性をより向上させることができる。
【０１４９】
さらに、一般式（１）において、Ｒ２およびＲ５は、電子求引基であることがより好ましい。何故ならば、一般式（１）で表される化合物の酸素に対する安定性がさらに向上し、この化合物の耐久性を大幅に向上させることができるからである。
【０１５０】
また、一般式（１）において、電子求引基は、フッ素原子を含む基であることが好ましい。電子求引基がフッ素原子を含む基であることで、ピロメテン骨格の電子密度をより低減することができる。これにより、一般式（１）で表される化合物の酸素に対する安定性が向上し、この化合物の耐久性を向上させることができる。
【０１５１】
好ましい電子求引基としては、フッ素、含フッ素アリール基、含フッ素ヘテロアリール基、含フッ素アルキル基、置換もしくは無置換のアシル基、置換もしくは無置換のエステル基、置換もしくは無置換のアミド基、置換もしくは無置換のスルホニル基、置換もしくは無置換のスルホン酸エステル基、置換もしくは無置換のスルホンアミド基またはシアノ基が挙げられる。何故なら、これらは、化学的に分解しにくいからである。
【０１５２】
より好ましい電子求引基としては、含フッ素アルキル基、置換もしくは無置換のアシル基、置換もしくは無置換のエステル基、置換もしくは無置換のアミド基、置換もしくは無置換のスルホニル基、置換もしくは無置換のスルホン酸エステル基、置換もしくは無置換のスルホンアミド基またはシアノ基が挙げられる。何故なら、これらは、濃度消光を防ぎ、発光量子収率を向上させる効果につながるからである。特に好ましい電子求引基は、置換もしくは無置換のエステル基である。また、色変換層内部における分子同士の凝集を引き起こしにくく、耐久性が向上することから、電子求引基としては、置換のエステル基がさらに好ましい。
【０１５３】
さらに好ましい電子求引基としては、含フッ素アシル基、含フッ素エステル基、含フッ素アミド基、含フッ素スルホニル基、含フッ素スルホン酸エステル基、含フッ素スルホンアミド基が挙げられる。これらの基は、効率的にピロメテンホウ素錯体骨格の電子密度を低減することができる。これにより、一般式（１）で表される化合物の酸素に対する安定性が向上し、この結果、この化合物の耐久性をより向上させることができる。
【０１５４】
中でも、Ｒ２およびＲ５のうち少なくとも一方は、それぞれ同じでも異なっていてもよく、置換もしくは無置換のエステル基であることが好ましい。何故ならば、この場合、色純度を落とすことなく、耐久性を向上させることができるからである。特に、耐久性の向上の観点から、Ｒ２およびＲ５が共に、それぞれ同じでも異なっていてもよく、置換もしくは無置換のエステル基であることが、より好ましい。
【０１５５】
一般式（１）で表される化合物の好ましい例の１つとして、Ｒ１、Ｒ３、Ｒ４およびＲ６の全てが、それぞれ同じでも異なっていてもよく、置換もしくは無置換のアルキル基であって、さらに、ＸがＣ−Ｒ７であり、Ｒ７が、一般式（２）で表される基である場合が挙げられる。この場合、Ｒ７は、ｒが置換もしくは無置換のフェニル基として含まれる一般式（２）で表される基であることが特に好ましい。
【０１５６】
また、一般式（１）で表される化合物の更なる好ましい一例として、Ｒ１、Ｒ３、Ｒ４およびＲ６の全てが、それぞれ同じでも異なっていてもよく、上述のＡｒ−１〜Ａｒ−６から選ばれ、さらに、ＸがＣ−Ｒ７であり、Ｒ７が、一般式（２）で表される基である場合が挙げられる。この場合、Ｒ７は、ｒがｔｅｒｔ−ブチル基、メトキシ基として含まれる一般式（２）で表される基であることがより好ましく、ｒがメトキシ基として含まれる一般式（２）で表される基であることが特に好ましい。
【０１５７】
また、一般式（１）で表される化合物の更なる好ましい一例として、Ｒ１、Ｒ３、Ｒ４およびＲ６の全てが、それぞれ同じでも異なっていてもよく、置換もしくは無置換のアルキル基であって、かつ、Ｒ２およびＲ５がそれぞれ同じでも異なっていてもよく、置換もしくは無置換のエステル基であり、さらに、ＸがＣ−Ｒ７であり、Ｒ７が、一般式（２）で表される基である場合が挙げられる。この場合、Ｒ７は、ｒが置換もしくは無置換のフェニル基として含まれる一般式（２）で表される基であることが特に好ましい。
【０１５８】
また、一般式（１）で表される化合物の更なる好ましい一例として、Ｒ１、Ｒ３、Ｒ４およびＲ６の全てが、それぞれ同じでも異なっていてもよく、上述のＡｒ−１〜Ａｒ−６から選ばれ、かつ、Ｒ２およびＲ５がそれぞれ同じでも異なっていてもよく、置換もしくは無置換のエステル基であり、さらに、ＸがＣ−Ｒ７であり、Ｒ７が、一般式（２）で表される基である場合が挙げられる。この場合、Ｒ７は、ｒがｔｅｒｔ−ブチル基、メトキシ基として含まれる一般式（２）で表される基であることがより好ましく、ｒがメトキシ基として含まれる一般式（２）で表される基であることが特に好ましい。
【０１５９】
一般式（１）で表される化合物の一例を以下に示すが、この化合物は、これらに限定されるものではない。
【０１６０】
【化６】
2019146525.tif 000019
【０１６１】
【化７】
2019146525.tif 000020
【０１６２】
【化８】
2019146525.tif 000021
【０１６３】
【化９】
2019146525.tif 000022
【０１６４】
【化１０】
2019146525.tif 000023
【０１６５】
【化１１】
2019146525.tif 000024
【０１６６】
【化１２】
2019146525.tif 000025
【０１６７】
【化１３】
2019146525.tif 000026
【０１６８】
【化１４】
2019146525.tif 000027
【０１６９】
【化１５】
2019146525.tif 000028
【０１７０】
【化１６】
2019146525.tif 000029
【０１７１】
【化１７】
2019146525.tif 000030
【０１７２】
【化１８】
2019146525.tif 000031
【０１７３】
【化１９】
2019146525.tif 000032
【０１７４】
【化２０】
2019146525.tif 000033
【０１７５】
【化２１】
2019146525.tif 000034
【０１７６】
【化２２】
2019146525.tif 000035
【０１７７】
【化２３】
2019146525.tif 000036
【０１７８】
【化２４】
2019146525.tif 000037
【０１７９】
【化２５】
2019146525.tif 000038
【０１８０】
【化２６】
2019146525.tif 000039
【０１８１】
【化２７】
2019146525.tif 000040
【０１８２】
【化２８】
2019146525.tif 000041
【０１８３】
【化２９】
2019146525.tif 000042
【０１８４】
【化３０】
2019146525.tif 000043
【０１８５】
一般式（１）で表される化合物は、例えば、特表平８−５０９４７１号公報や特開２０００−２０８２６２号公報に記載の方法で合成することができる。すなわち、ピロメテン化合物と金属塩とを塩基共存下で反応させることにより、目的とするピロメテン系金属錯体が得られる。
【０１８６】
また、ピロメテン−フッ化ホウ素錯体の合成については、Ｊ．Ｏｒｇ．Ｃｈｅｍ．，ｖｏｌ．６４，Ｎｏ．２１，ｐｐ．７８１３−７８１９（１９９９）、Ａｎｇｅｗ．Ｃｈｅｍ．，Ｉｎｔ．Ｅｄ．Ｅｎｇｌ．，ｖｏｌ．３６，ｐｐ．１３３３−１３３５（１９９７）等に記載されている方法を参考にして、一般式（１）で表される化合物を合成することができる。例えば、下記一般式（３）で表される化合物と一般式（４）で表される化合物とをオキシ塩化リン存在下、１，２−ジクロロエタン中で加熱した後、下記一般式（５）で表される化合物をトリエチルアミン存在下、１，２−ジクロロエタン中で反応させ、これにより、一般式（１）で表される化合物を得る方法が挙げられる。しかし、本発明は、これに限定されるものではない。ここで、Ｒ１〜Ｒ９は、上記説明と同様である。Ｊは、ハロゲンを表す。
【０１８７】
【化３１】
2019146525.tif 000044
【０１８８】
さらに、アリール基やヘテロアリール基の導入の際は、ハロゲン化誘導体とボロン酸あるいはボロン酸エステル化誘導体とのカップリング反応を用いて炭素−炭素結合を生成する方法が挙げられるが、本発明は、これに限定されるものではない。同様に、アミノ基やカルバゾリル基の導入の際にも、例えば、パラジウム等の金属触媒下でのハロゲン化誘導体とアミンあるいはカルバゾール誘導体とのカップリング反応を用いて炭素−窒素結合を生成する方法が挙げられるが、本発明は、これに限定されるものではない。
【０１８９】
本発明の実施の形態に係る色変換部は、一般式（１）で表される化合物以外に、必要に応じてその他の化合物を適宜含有することができる。例えば、励起光から一般式（１）で表される化合物へのエネルギー移動効率を更に高めるために、ルブレン等のアシストドーパントを含有してもよい。また、一般式（１）で表される化合物の発光色以外の発光色を加味したい場合は、所望の有機発光材料、例えば、クマリン系色素、ローダミン系色素等の有機発光材料を添加することができる。その他、これらの有機発光材料以外でも、無機蛍光体、蛍光顔料、蛍光染料、量子ドット等の公知の発光材料を組み合わせて添加することも可能である。
【０１９０】
以下に、一般式（１）で表される化合物以外の有機発光材料の一例を示すが、本発明は、特にこれらに限定されるものではない。
【０１９１】
【化３２】
2019146525.tif 000045
【０１９２】
本発明において、色変換部に含まれる第一例のピロメテン誘導体は、励起光を用いることによりピーク波長が５００ｎｍ以上５８０ｎｍ以下の領域に観測される発光を呈するピロメテン誘導体であることが好ましい。すなわち、色変換部は、下記の発光材料（ａ）を含有する色変換層を備えることが好ましい。発光材料（ａ）は、４００ｎｍ以上５００ｎｍ以下の波長範囲の励起光を用いることにより、ピーク波長が５００ｎｍ以上５８０ｎｍ以下の領域に観測される発光を呈する発光材料である。以後、ピーク波長が５００ｎｍ以上５８０ｎｍ以下の領域に観測される発光は、「緑色の発光」という。
【０１９３】
また、本発明において、色変換部に含まれる第二例のピロメテン誘導体は、励起光を用いることによりピーク波長が５８０ｎｍ以上７５０ｎｍ以下の領域に観測される発光を呈するピロメテン誘導体であることが好ましい。すなわち、色変換部は、下記の発光材料（ｂ）を含有する色変換層を備えることが好ましい。発光材料（ｂ）は、４００ｎｍ以上５００ｎｍ以下の波長範囲の励起光および上記発光材料（ａ）からの発光のうち少なくとも一方によって励起されることにより、ピーク波長が５８０ｎｍ以上７５０ｎｍ以下の領域に観測される発光を呈する発光材料である。以後、ピーク波長が５８０ｎｍ以上７５０ｎｍ以下の領域に観測される発光は、「赤色の発光」という。
【０１９４】
一般に、励起光は、そのエネルギーが大きいほど、発光材料の分解を引き起こしやすい。しかし、４００ｎｍ以上５００ｎｍ以下の波長範囲の励起光は、比較的小さい励起エネルギーのものである。このため、上記波長範囲の励起光を用いることにより、色変換部（詳細には色変換層）に含まれる発光材料の分解を引き起こすことなく、色純度の良好な発光が得られる。
【０１９５】
また、本発明において、色変換部は、上記の発光材料（ａ）および発光材料（ｂ）を含有することが好ましい。すなわち、色変換部は、発光材料（ａ）を含有する色変換層（緑色変換層）と、発光材料（ｂ）を含有する色変換層（赤色変換層）とを備えることが好ましい。これに加え、これらの発光材料（ａ）および発光材料（ｂ）のうち少なくとも一つは、上記ピロメテン誘導体であることが好ましい。なお、上記発光材料（ａ）は、１種類だけ単独で使用してもよく、複数併用してもよい。同様に、上記発光材料（ｂ）は、１種類だけ単独で使用してもよく、複数併用してもよい。
【０１９６】
４００ｎｍ以上５００ｎｍ以下の波長範囲の励起光の一部は、本発明における色変換部のうち色変換層を通らず色変換層以外の部分（例えば色変換層が形成されていない凹部）を透過する。このため、この透過した一部の励起光は、それ自体を青色の発光として利用することができる。したがって、本発明における色変換部が緑色の発光を示す発光材料（ａ）と赤色の発光を示す発光材料（ｂ）とを各色変換層に各々含有し、光源として発光ピークが鋭い青色光を発する青色光源（例えば青色有機ＥＬ素子または青色ＬＥＤ）を使用した場合、青、緑、赤の各色において鋭い形状の発光スペクトルを示し、色純度の良い白色光を得ることができる。その結果、特にディスプレイにおいては、色彩が一層鮮やかであり且つより大きな色域を効率的に作ることができる。また、照明用途においては、現在主流となっている青色ＬＥＤと黄色蛍光体とを組み合わせた白色ＬＥＤに比べ、特に緑色領域および赤色領域の発光特性が改善されるため、演色性が向上した好ましい白色光源を得ることができる。
【０１９７】
発光材料（ａ）としては、クマリン６、クマリン７、クマリン１５３等のクマリン誘導体、インドシアニングリーン等のシアニン誘導体、フルオレセイン、フルオレセインイソチオシアネート、カルボキシフルオレセインジアセテート等のフルオレセイン誘導体、フタロシアニングリーン等のフタロシアニン誘導体、ジイソブチル−４，１０−ジシアノペリレン−３，９−ジカルボキシレート等のペリレン誘導体、他にピロメテン誘導体、スチルベン誘導体、オキサジン誘導体、ナフタルイミド誘導体、ピラジン誘導体、ベンゾイミダゾール誘導体、ベンゾオキサゾール誘導体、ベンゾチアゾール誘導体、イミダゾピリジン誘導体、アゾール誘導体、アントラセン等の縮合アリール環を有する化合物やその誘導体、芳香族アミン誘導体、有機金属錯体化合物等が好適なものとして挙げられる。しかし、発光材料（ａ）は、特にこれらに限定されるものではない。これらの化合物の中でも、ピロメテン誘導体は、高い発光量子収率を与え、耐久性が良好なので、特に好適な化合物である。ピロメテン誘導体としては、例えば、前述の一般式（１）で表される化合物が、色純度の高い発光を示すことから、好ましい。
【０１９８】
発光材料（ｂ）としては、４−ジシアノメチレン−２−メチル−６−（ｐ−ジメチルアミノスチリル）−４Ｈ−ピラン等のシアニン誘導体、ローダミンＢ、ローダミン６Ｇ、ローダミン１０１、スルホローダミン１０１等のローダミン誘導体、１−エチル−２−（４−（ｐ−ジメチルアミノフェニル）−１，３−ブタジエニル）−ピリジニウム−パークロレート等のピリジン誘導体、Ｎ，Ｎ’−ビス（２，６−ジイソプロピルフェニル）−１，６，７，１２−テトラフェノキシペリレン−３，４：９，１０−ビスジカルボイミド等のペリレン誘導体、他にポルフィリン誘導体、ピロメテン誘導体、オキサジン誘導体、ピラジン誘導体、ナフタセンやジベンゾジインデノペリレン等の縮合アリール環を有する化合物やその誘導体、有機金属錯体化合物等が好適なものとして挙げられる。しかし、発光材料（ｂ）は、特にこれらに限定されるものではない。これらの化合物の中でも、ピロメテン誘導体は、高い発光量子収率を与え、耐久性が良好なので、特に好適な化合物である。ピロメテン誘導体としては、例えば、前述の一般式（１）で表される化合物が、色純度の高い発光を示すことから、好ましい。
【０１９９】
本発明において、色変換部における有機発光材料の含有量は、化合物のモル吸光係数、発光量子収率および励起波長における吸収強度、ならびに作製する色変換部における色変換層の厚みや透過率にもよるが、通常は当該色変換層に含まれる樹脂の１００重量部に対して、１．０×１０−４重量部〜３０重量部である。中でも、この有機発光材料の含有量は、当該色変換層に含まれる樹脂の１００重量部に対して、１．０×１０−３重量部〜１０重量部であることがさらに好ましく、５．０×１０−３重量部〜５重量部であることが特に好ましい。
【０２００】
また、色変換部が、緑色の発光を呈する発光材料（ａ）と、赤色の発光を呈する発光材料（ｂ）とを両方含有する場合、緑色の発光の一部が赤色の発光に変換されることから、発光材料（ａ）の含有モル量ｎａと発光材料（ｂ）の含有モル量ｎｂとの比率は、ｎa：ｎb＝１００：１〜１：１００である。この比率（ｎa：ｎb）は、２０：１〜１：２０であることが好ましく、５：１〜１：５であることがさらに好ましく、２：１〜１：２であることが特に好ましい。ただし、含有モル量ｎaおよび含有モル量ｎbは、色変換部の色変換層に含まれる樹脂中の物質量である。
【０２０１】
サンプルとして色変換層を測定したときの量子収率は、ピーク波長が４４０ｎｍ以上４６０ｎｍ以下の青色光を色変換基板に照射したとき、通常は０．５以上であり、好ましくは０．７以上であり、より好ましくは０．８以上であり、さらに好ましくは０．９以上である。
【０２０２】
＜色変換層に含まれる樹脂＞
本発明において、色変換部は、その色変換層に樹脂を含有していてもよい。色変換層に含まれる樹脂は、連続相を形成するものであり、成型加工性、透明性、耐熱性等に優れる材料であれば良い。色変換層に含有の樹脂としては、例えば、アクリル系、メタクリル系、ポリケイ皮酸ビニル系、ポリイミド系、環ゴム系等の反応性ビニル基を有する光硬化型レジスト材料、エポキシ樹脂、シリコーン樹脂（シリコーンゴム、シリコーンゲル等のオルガノポリシロキサン硬化物（架橋物）を含む）、ウレア樹脂、フッ素樹脂、ポリカーボネート樹脂、アクリル樹脂、メタクリル樹脂、ポリイミド樹脂、環状オレフィン、ポリエチレンテレフタラート樹脂、ポリプロピレン樹脂、ポリスチレン樹脂、ウレタン樹脂、メラミン樹脂、ポリビニル樹脂、ポリアミド樹脂、フェノール樹脂、ポリビニルアルコール樹脂、セルロース樹脂、脂肪族エステル樹脂、芳香族エステル樹脂、脂肪族ポリオレフィン樹脂、芳香族ポリオレフィン樹脂などの、公知のものを用いることができる。また、色変換層に含有の樹脂としては、これらの共重合樹脂を用いることもできる。
【０２０３】
これらの樹脂の中でも、透明性の観点から、エポキシ樹脂、シリコーン樹脂、アクリル樹脂、エステル樹脂またはこれらの混合物を好適に用いることができる。また、耐熱性の観点から、アクリル樹脂およびエステル樹脂が好ましく用いられる。さらに好ましくは、緑色の発光における量子収率の観点から、アクリル樹脂である。
【０２０４】
熱硬化型シリコーン樹脂は、一例として、ケイ素原子に結合したアルケニル基を含有する化合物と、ケイ素原子に結合した水素原子を有する化合物とのヒドロシリル化反応により形成される。このような材料としては、ビニルトリメトキシシラン、ビニルトリエトキシシラン、アリルトリメトキシシラン、プロペニルトリメトキシシラン、ノルボルネニルトリメトキシシラン、オクテニルトリメトキシシラン等の、ケイ素原子に結合したアルケニル基を含有する化合物と、メチルハイドロジェンポリシロキサン、ジメチルポリシロキサン−ＣＯ−メチルハイドロジェンポリシロキサン、エチルハイドロジェンポリシロキサン、メチルハイドロジェンポリシロキサン−ＣＯ−メチルフェニルポリシロキサン等の、ケイ素原子に結合した水素原子を有する化合物との、ヒドロシリル化反応により形成されるものが挙げられる。また、熱硬化型シリコーン樹脂としては、他にも、例えば、特開２０１０−１５９４１１号公報に記載されているような、公知のものを利用することができる。
【０２０５】
また、熱硬化型シリコーン樹脂としては、市販されているもの、例えば、一般的なＬＥＤ用途のシリコーン封止材を使用することも可能である。その具体例としては、東レ・ダウコーニング社製のＯＥ−６６３０Ａ／Ｂ、ＯＥ−６３３６Ａ／Ｂや、信越化学工業社製のＳＣＲ−１０１２Ａ／Ｂ、ＳＣＲ−１０１６Ａ／Ｂなどが挙げられる。熱硬化型シリコーン樹脂には、常温での硬化を抑制してポットライフを長くするために、アセチレンアルコールなどのヒドロシリル化反応遅延剤を配合することが好ましい。
【０２０６】
熱可塑性シリコーン樹脂は、ガラス転移温度または融点まで加熱することで軟化し、流動性を示す樹脂である。熱可塑性シリコーン樹脂は、一度加熱して軟化しても硬化反応等の化学反応を伴わないため、常温に戻れば再び固体となる。また、熱可塑性シリコーン樹脂としては、市販されているもの、例えば、東レ・ダウコーニング社製のＲＳＮ−０８０５、ＲＳＮ−０２１７などのＲＳＮシリーズが挙げられる。
【０２０７】
また、本発明において、色変換層に含まれる樹脂の酸素透過度は、０．１ｃｃ／ｍ２・ｄａｙ・ａｔｍ以上であることが好ましい。当該樹脂の酸素透過度が０．１ｃｃ／ｍ２・ｄａｙ・ａｔｍ以上であることで、色変換層（波長変換層）に酸素が含有する状態となる。色変換層中の発光材料が励起され発光する過程において、一部発生する発光材料の三重項励起状態は不安定であり、発光材料自体が劣化し、耐久性悪化の原因となる。一方、色変換層中に酸素がある場合、速やかに酸素に励起エネルギーを移動し、発光材料は速やかに安定な基底状態に戻る。このため、色変換層中の発光材料の劣化が抑制され、この結果、色変換層の耐久性が向上する。
【０２０８】
上記酸素透過度は、好ましくは１０ｃｃ／ｍ２・ｄａｙ・ａｔｍ以上であり、より好ましくは１０００ｃｃ／ｍ２・ｄａｙ・ａｔｍ以上である。一方、上記酸素透過度の上限としては、１００００ｃｃ／ｍ２・ｄａｙ・ａｔｍ以下が好ましい。
【０２０９】
なお、酸素透過度は、膜厚２０ミクロンの平面状試験片を用い、温度２０℃、湿度０％ＲＨの条件で、モコン（ＭＯＣＯＮ）社（米国）製の酸素透過率測定装置（機種名、“オキシトラン”（登録商標）（“ＯＸＴＲＡＮ  ”２/２０））を使用して、ＪＩＳ  Ｋ７１２６−２（２００６）に記載の電解センサ法に基づいて測定したときの値である。
【０２１０】
また、色変換層が他の層で被覆される場合、色変換層中の酸素量が減少し、耐久性悪化に繋がる恐れがある。そのため、色変換層と隣接する層は、空気などの酸素を含む気体の層であることが好ましい。または、色変換層が樹脂などの層で被覆される場合は、この層の酸素透過度は、色変換層中の樹脂と同様に、０．１ｃｃ／ｍ２・ｄａｙ・ａｔｍ以上であることが好ましい。
【０２１１】
＜その他の添加剤＞
本発明における色変換部において、色変換層は、本発明の効果が損なわれない範囲で、添加剤を含んでいてもよい。添加剤の例としては、具体的には、分散安定化剤、レベリング剤、酸化防止剤、難燃剤、脱泡剤、可塑剤、架橋剤、硬化剤、紫外線吸収剤等の耐光性安定化剤、シランカップリング剤等の接着補助剤等が挙げられる。
【０２１２】
また、色変換層からの光取り出し効率を上げるという目的で、色変換層は、無機粒子を含んでいてもよい。無機粒子の例としては、具体的には、ガラス、チタニア、シリカ、アルミナ、シリコーン、ジルコニア、セリア、窒化アルミ、炭化ケイ素、窒化ケイ素、チタン酸バリウムなどで構成される微粒子が挙げられる。これらは、単独で用いられてもよいし、２種類以上併用されても良い。中でも、入手しやすいという観点から、シリカ、アルミナ、チタニア、ジルコニアが好ましい。
【０２１３】
＜色変換層の作製方法＞
本発明において、色変換層は、上述したように、色変換部の隔壁による凹部内に設けられる。色変換層を凹部内に設ける方法としては、例えば、色変換層の構成材料を含むインクを調製し、スピンコート法などの塗布法を用いて透明基板全面に形成した後にフォトリソグラフ法などを用いてパターニングを実施することによって形成する方法が挙げられる。また、色変換層は、上記のフォトリソグラフ法に限らず、スクリーン印刷法などを用いてパターン状に形成してもよいし、あるいはインクジェット法によってパターン状に形成してもよい。
【０２１４】
＜色変換基板＞
本発明において、色変換基板は、透明基板上に、複数の色変換層を備えるものである。また、色変換基板は、これら複数の色変換層のうち少なくとも一つに、ピロメテン誘導体を含んでいる。これら複数の色変換層は、双方とも、ピロメテン誘導体を含むことが好ましい。また、色変換基板は、色変換層として、赤色変換層と緑色変換層とを含むことが好ましい。赤色変換層は、少なくとも青色光を吸収して赤色光を発する蛍光体材料によって形成されている。緑色変換層は、少なくとも青色光を吸収して緑色光を発する蛍光体材料によって形成されている。また、色変換基板の透明基板上には、隔壁が形成されていてもよく、色変換層は、透明基板上に形成された隔壁と隔壁との間（凹部）に配置されていることが好ましい。色変換基板は、透明基板側から励起光を色変換層に入射させ、この色変換層によって色変換された光を、透明基板と反対の側から視認し得るものであってもよい。あるいは、色変換基板は、色変換層側から励起光を色変換層に入射させ、この色変換層によって色変換された光を、透明基板側から視認し得るものであってもよい。サンプルとして色変換基板を測定したときの量子収率は、ピーク波長が４４０ｎｍ以上４６０ｎｍ以下の青色光を色変換基板に照射したとき、通常は０．５以上であり、好ましくは０．７以上であり、より好ましくは０．８以上であり、さらに好ましくは０．９以上である。
【０２１５】
＜カラーフィルター＞
さらに、本発明における発光素子および色変換基板は、上述した赤色カラーフィルター１８Ｒや緑色カラーフィルター１８Ｇ（図１、２参照）に例示されるようにのように、カラーフィルターを有することが好ましい。カラーフィルターは、可視光の特定波長域を透過させ、透過光を所望の色相とし、および透過光の色純度を向上させるための層である。色変換基板は、カラーフィルターを備えていない場合、青色光を色変換層で変換する際に、励起光源からの青色光を充分にカットできないため、変換光に青色光が混ざり、その結果、選択的に変換光は得られず、高い色純度が得られない場合がある。そこで、色変換基板は、カラーフィルターを用いることで、選択的に青色光のみをカットし、変換光のみを取り出すことが可能となり、この結果、色純度が向上する。
【０２１６】
本発明における発光素子および色変換基板に用いられるカラーフィルターは、液晶ディスプレイ等のフラットパネルディスプレイに用いられる材料を用いて形成することができる。このような材料として、近年では、フォトレジストに顔料を分散させた顔料分散型材料がよく用いられる。カラーフィルターとしては、４００ｎｍ以上５５０ｎｍ以下の波長範囲の光を透過させる青色カラーフィルター、５００ｎｍ以上６００ｎｍ以下の波長範囲の光を透過させる緑色カラーフィルター、５００ｎｍ以上の波長範囲の光を透過させる黄色カラーフィルター、もしくは、６００ｎｍ以上の波長範囲の光を透過させる赤色カラーフィルターなどを用いることが好ましい。また、カラーフィルターは、色変換部から離隔して積層されていてもよいし、一体化して積層されていてもよい。また、色変換基板上にカラーフィルターを形成してもよいし、色変換基板とは別にカラーフィルター基板を作製し、これらの色変換基板とカラーフィルター基板とを重ね合わせても良い。また、光源から順に、色変換部、カラーフィルターの順で積層されていることが好ましい。
【０２１７】
本発明におけるカラーフィルターとしては、色材とバインダー樹脂とを含むカラーフィルター形成用組成物の硬化物が好ましく、色材、バインダー樹脂、反応性モノマーおよび光重合開始剤を含むカラーフィルター形成用組成物の硬化物がより好ましい。色材としては、顔料や染料等が挙げられる。顔料としては、有機顔料、無機顔料が挙げられる。色材は、これらを２種以上含有するものであってもよい。これらの中でも、有機顔料、染料が好ましく、この場合、カラーフィルターの光透過性を向上させることができる。
【０２１８】
赤色色材の有機顔料としては、例えば、Ｃ．Ｉ．ピグメントレッド９、４８、９７、１２２、１２３、１４４、１４９、１６６、１６８、１７７、１７９、１８０、１９２、２０９、２１５、２１６、２１７、２２０、２２３、２２４、２２６、２２７、２２８、２４０、２５４、２５５、２５６、２５７、２５８，２６０、２６１、２６４、２６６、２６７、２６８、２６９、２７３、２７４、２９１などが挙げられる。
【０２１９】
黄色色材の有機顔料としては、Ｃ．Ｉ．ピグメントイエロー１２、１３、１７、２０、２４、８３、８６、９３、９５、１０９、１１０、１１７、１２５、１２９、１３７、１３８、１３９、１４７、１４８、１５０、１５３、１５４、１６６、１６８、１８０、１８５、２３１などが挙げられる。
【０２２０】
他色の色材としては、Ｃ．Ｉ．ピグメントオレンジ１３、３１、３６、３８、４０、４２、４３、５１、５５、５９、６１、６４、６５、７１などのオレンジ色顔料などが挙げられる。
【０２２１】
染料としては、例えば、油溶性染料、酸性染料、直接染料、塩基性染料、酸性媒染染料などが挙げられる。上記染料は、レーキ化してもよいし、染料と含窒素化合物との造塩化合物としても構わない。具体的には、例えば、アゾ系染料、ベンゾキノン系染料、ナフトキノン系染料、アントラキノン系染料、キサンテン系染料、シアニン系染料、スクアリリウム系染料、クロコニウム系染料、メロシアニン系染料、スチルベン系染料、ジアリールメタン系染料、トリアリールメタン系染料、フルオラン系染料、スピロピラン系染料、フタロシアニン系染料、インジゴ系染料、フルギド系染料、ニッケル錯体系染料、アズレン系染料などが挙げられる。
【０２２２】
緑色カラーフィルターに使用される色材としては、例えば、例えば、Ｃ．Ｉ．ピグメントグリーン１、２、４、７、８、１０、１３、１４、１５、１７、１８、１９、２６、３６、４５、４８、５０、５１、５４、５５、５８、５９、や、Ｃ．Ｉ．ピグメントイエロー１、１：１、２、３、４、５、６、９、１０、１２、１３、１４、１６、１７、２４、３１、３２、３４、３５、３５：１、３６、３６：１、３７、３７：１、４０、４１、４２、４３、４８、５３、５５、６１、６２、６２：１、６３、６５、７３、７４、７５、８１、８３、８７、９３、９４、９５、９７、１００、１０１、１０４、１０５、１０８、１０９、１１０、１１１、１１６、１１７、１１９、１２０、１２６、１２７、１２７：１、１２８、１２９、１３３、１３４、１３６、１３８、１３９、１４２、１４７、１４８、１５０、１５１、１５３、１５４、１５５、１５７、１５８、１５９、１６０、１６１、１６２、１６３、１６４、１６５、１６６、１６７、１６８、１６９、１７０、１７２、１７３、１７４、１７５、１７６、１８０、１８１、１８２、１８３、１８４、１８５、１８８、１８９、１９０、１９１、１９１：１、１９２、１９３、１９４、１９５、１９６、１９７、１９８、１９９、２００、２０２、２０３、２０４、２０５、２０６、２０７、２１１、２１３、２１８、２２０、２２１、２２８、Ｃ．Ｉ．ピグメントブルー１５、１５：１、１５：２、１５：３、１５：４、１５：５、１５：６、１６、６０などの顔料が挙げられる。
【０２２３】
青色カラーフィルターに使用される色材としては、例えば、Ｃ．Ｉ．ピグメントブルー１５、１５：３、１５：４、１５：６、１６、２２、６０、６４などの青色顔料、Ｃ．Ｉ．ピグメントバイオレット１９、２３、２９、３０、３２、３７、４０、５０などの紫色顔料、アシッドレッド５９、２８９、特開２０１１−０３２２９８号公報に示された色材等が挙げられる。
【０２２４】
これらの色材は、カラーフィルター形成用組成物中に溶解させても、粒子として分散させても構わない。これらの色材の中でも、輝度をより向上させるという観点から、カラーフィルター（特に赤色カラーフィルター）は、赤色色材および黄色色材を含むことが好ましい。さらには、この黄色色材は、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１８０、Ｃ．Ｉ．ピグメントイエロー１８５およびＣ．Ｉ．ピグメントイエロー２３１のうちの少なくとも一つであることがより好ましい。
【０２２５】
本発明における色変換基板は、色変換層によって赤色以外の光を吸収することにより、赤色領域の光強度を増大させる。このため、色変換基板は、上記のような色材を含むことにより、色変換層で変換された色の波長選択性を向上させ、色純度をより向上させることができる。
【０２２６】
バインダー樹脂としては、色材の凝集を防ぎ、カラーフィルター層内に色材などを均一に分散できるものが好ましい。具体的には、バインダー樹脂としては、色変換層に含まれる樹脂として先に例示したものを挙げることができる。
【０２２７】
また、本発明では、カラーフィルター層の膜厚をＴ１とし、色変換層の膜厚をＴ２とした場合、Ｔ１＋Ｔ２は、２μｍ以上８μｍ以下であることが好ましい。Ｔ１＋Ｔ２を２μｍ以上とすることにより、色純度をより向上させることができる。一方、Ｔ１＋Ｔ２を８μｍ以下とすることにより、カラーフィルター層および色変換層のパターン加工性を向上させることができる。
【０２２８】
また、Ｔ１／Ｔ２の比は、０．５以上３以下であることが好ましい。Ｔ１／Ｔ２を０．５以上とすることにより、色変換層の効果をより効果的に発揮することができる。一方、Ｔ１／Ｔ２を３以下とすることにより、カラーフィルター層および色変換層のパターン加工性を向上させることができる。また、斜めから見た場合の他色との混色を抑制して色純度をより向上させることができる。
【０２２９】
カラーフィルターおよび色変換層の各層の厚さは、触針式膜厚測定装置を用いて段差の高さを測定することにより算出できる。より具体的には、カラーフィルター層または色変換層の一部に針等で傷を入れて基板などの下層を剥き出しにし、カラーフィルター層または色変換層の上方から垂直に触針式膜厚計を用いて観察することにより、対象とする層の厚さを求めることができる。
【０２３０】
また、本発明では、カラーフィルター層の線幅をＷ１とし、色変換層の線幅をＷ２とした場合に、Ｗ１−Ｗ２は、１μｍ以上３０μｍ以下であることが好ましい。Ｗ１−Ｗ２を１μｍ以上とすることにより、斜めから見た場合に他色の着色層を通過する光に対する色変換層の影響を抑制し、色純度や明るさをより向上させることができる。一方、Ｗ１−Ｗ２を３０μｍ以下とすることにより、色変換層を通過してカラーフィルターを通過する光の割合を高めて、輝度や色純度をより向上させることができる。カラーフィルターおよび色変換層の各層の線幅は、光学顕微鏡を用いてカラーフィルター層または色変換層のパターンを倍率１００倍で拡大観察して測定することができる。
【０２３１】
また、本発明における色変換基板は、互いに異なる色の各カラーフィルター間に設けられる樹脂ブラックマトリクスと、基板上のカラーフィルターなどの各構成部を覆うオーバーコート層とをさらに備えていてもよい。オーバーコート層としては、例えば、エポキシ樹脂、アクリルエポキシ樹脂、アクリル樹脂、シロキサン樹脂、ポリイミド樹脂、ケイ素含有ポリイミド樹脂、ポリイミドシロキサン樹脂などからなる膜などが挙げられる。
【０２３２】
樹脂ブラックマトリクスを形成する材料としては、例えば、アクリル樹脂、ポリイミド樹脂などのバインダー樹脂と黒色顔料とを含有する材料が挙げられる。黒色顔料としては、例えば、Ｃ．Ｉ．ピグメントブラック７、カーボンブラック、黒鉛、酸化鉄、酸化マンガン、チタンブラックなどが挙げられる。樹脂ブラックマトリクスは、これらを２種以上含有してもよいし、他の色の顔料をさらに含有してもよい。黒色顔料は、表面処理されたものであってもよい。樹脂ブラックマトリクスの厚みは、０．５μｍ以上２μｍ以下であることが好ましい。
【０２３３】
＜封止層＞
本発明における発光素子は、光源などの素子の有機層や電極の酸化を防ぐために素子上に封止層を有していてもよい。封止層には、湿気の侵入を防ぐために、市販の低吸湿性の光硬化性接着剤、エポキシ系接着剤、シリコーン系接着剤、架橋エチレン−酢酸ビニル共重合体接着剤シート等の接着性樹脂層を用いて、ガラス板等の封止板が接着される。これにより、封止層は密封される。この封止板としては、ガラス板以外にも、金属板、プラスチック板等を用いることもできる。
【０２３４】
＜ディスプレイ＞
本発明の実施の形態に係る発光素子は、有機ＥＬディスプレイ、マイクロＬＥＤディスプレイ、部分駆動型ＬＥＤバックライト液晶ディスプレイなどのディスプレイに用いることができる。本発明の実施の形態に係るディスプレイは、少なくとも、上述した発光素子を備える。本発明のディスプレイに適用される発光素子として代表的な例は、以下に示すものなどが挙げられる。例えば、有機ＥＬディスプレイに適用される発光素子は、部分駆動型の青色有機電界発光素子光源、色変換部およびカラーフィルターを備えるものである。マイクロＬＥＤディスプレイに適用される発光素子は、部分駆動型の青色ＬＥＤ光源、色変換部およびカラーフィルターを備えるものである。部分駆動型青色ＬＥＤバックライト液晶ディスプレイに適用される発光素子は、部分駆動型の青色ＬＥＤバックライト、色変換部、液晶層およびカラーフィルターを備えるものである。
【実施例】
【０２３５】
以下、本発明および効果について具体的な実施例を用いて説明するが、下記の実施例は本発明の適用範囲を限定するものではない。また、下記の実施例および比較例における評価方法は、以下に示す通りである。【０２３６】
（ＢＴ２０２０カバー率評価）
ＢＴ２０２０カバー率評価では、後述する実施例および比較例で作製した有機ＥＬディスプレイを各色に対して１０ｍＡ／ｃｍ２で駆動し、トプコン製分光放射計ＳＲ−ＬＥＤＷで各色の色度を測定した。得られた色度からＣＩＥｕ’ｖ’色度座標のＢＴ２０２０規格カバー率を求めた。ＢＴ２０２０規格カバー率が８０％以上であれば良好とし、９０％以上であれば極めて良好とした。【０２３７】
（耐久性評価）
耐久性評価では、後述する実施例および比較例で作製した有機ＥＬディスプレイの全点灯時（白色）における色度変化を測定し、ＣＩＥｕ’ｖ’の初期値から±０．０１変化するまでの時間を耐久性評価に用いた。【０２３８】
（実施例１）
以下、本発明の色変換基板およびこれを適用した有機ＥＬディスプレイの作製例を説明する。本発明の実施例１において、有機ＥＬディスプレイは、画素数を１６０×１２０×ＲＧＢとし、画素ピッチを０．３３ｍｍとして形成した。【０２３９】
（色変換基板の作製）
（第１項目：隔壁の作製）
第１項目では、実施例１における色変換基板の隔壁の作製方法について説明する。この隔壁の作製方法では、透明基板（コーニング１７３７ガラス：５０×５０×１．１ｍｍ）上に、隔壁材料としてＶＰＡ２０４／Ｐ５．４−２（新日鉄化学社製）をスピンコートし、格子状のパターンになるようなフォトマスクを介して紫外線露光し、２％炭酸ナトリウム水溶液で現像後、２００℃でベークして、透明な隔壁（膜厚２５μｍ）のパターンを形成した。【０２４０】
（第２項目：赤色変換層の作製）
第２項目では、実施例１における色変換基板の赤色変換層の作製方法について説明する。この赤色変換層の作製方法では、テトラリン溶媒中に赤色ピロメテン誘導体ＲＤ−１（０．２重量％）とポリメタクリル酸メチル（ＰＭＭＡ）（クラレ製）（３重量％）とを混合して、インクを調製した。このＰＭＭＡの酸素透過度は、約６０００である。調製したインクを、インクジェット法を用いて、窒素雰囲気中で、上記透明基板における赤色変換層領域の表面へ付着させた。その後、この透明基板を２００℃で３０分間、乾燥させ、膜厚３００ｎｍの赤色変換層を作製した。【０２４１】
（第３項目：緑色変換層の作製）
第３項目では、実施例１における色変換基板の緑色変換層の作製方法について説明する。この緑色変換層の作製方法では、テトラリン溶媒中へ緑色ピロメテン誘導体ＧＤ−１（１．５重量％）とポリメタクリル酸メチル（ＰＭＭＡ）（クラレ社製）（３重量％）とを混合して、インクを調製した。調製したインクを、インクジェット法を用いて、窒素雰囲気中で、上記透明基板における緑色変換層領域の表面へ付着した。その後、この透明基板を２００℃で３０分間、乾燥させ、膜厚３００ｎｍの緑色変換層を作製した。【０２４２】
（第４項目：カラーフィルターの作製）
第４項目では、実施例１における色変換基板のカラーフィルターの作製方法について説明する。このカラーフィルターの作製方法では、上記第１項目から第３項目までの処理が行われた透明基板に対し、赤色カラーフィルター材料（富士フィルムエレクトロニックマテリアルズ社製：カラーモザイクＣＲ−７００１）を、スピンコート法を用いて塗布した。形成された塗膜に対してフォトリソグラフィ法によりパターニングを実施した。これにより、上記赤色変換層の上に、線幅０．１ｍｍ、ピッチ０．３３ｍｍ、膜厚２μｍのラインパターンを有する赤色カラーフィルターを作製した。【０２４３】
次に、緑色カラーフィルター材料（富士フィルムエレクトロニックマテリアルズ社製：カラーモザイクＣＧ−７００１）を用いたこと以外は、赤色カラーフィルターと同様の手法を用いて、上記緑色変換層の上に、緑色カラーフィルターを作製した。作製した緑色カラーフィルターは、上記赤色カラーフィルターと同様に、線幅０．１ｍｍ、ピッチ０．３３ｍｍ、膜厚２μｍのラインパターンを有するものであった。以上により、青色光を透過する画素と、赤色変換層の上に赤色カラーフィルターを有する画素と、緑色変換層の上に緑色カラーフィルターを有する画素とを有する色変換基板を作製した。【０２４４】
（有機ＥＬ基板の作製）
つぎに、実施例１における有機ＥＬ基板の作製方法について説明する。この有機ＥＬ基板の作製方法では、上記により作製された色変換基板上にパターニングされた画素形状に対応して、有機ＥＬ用の基板上にＴＦＴを配列した。続いて、この基板にスパッタ法を用いてＡｇ膜を形成した後、ＩＴＯ透明導電膜を１６５ｎｍの厚さでパターン状に形成した。得られた基板を、セミコクリーン５６（商品名、フルウチ化学社製）で１５分間超音波洗浄してから、超純水で洗浄した。この基板上に有機ＥＬ素子を作製する直前に、この基板を１時間ＵＶ−オゾン処理し、真空蒸着装置内に設置して、この装置内の真空度が５×１０−４Ｐａ以下になるまで排気した。抵抗加熱法によって、まず、正孔注入層として、化合物ＨＡＴ−ＣＮ６を５ｎｍ蒸着し、続いて、正孔輸送層として、化合物ＨＴ−１を５０ｎｍ蒸着した。次に、発光層として、ホスト材料としての化合物Ｈ−１と、青色ドーパント材料としての化合物ＢＤ−１とをドープ濃度が５重量％になるようにして２０ｎｍの厚さに蒸着した。さらに、ドナー性材料として化合物２Ｅ−１を用い、電子輸送層として化合物ＥＴ−１を、化合物ＥＴ−１と化合物２Ｅ−１との蒸着速度比が１：１になるようにして３５ｎｍの厚さに積層した。次に、電子注入層として化合物２Ｅ−１を０．５ｎｍ蒸着した後、マグネシウムと銀とを６０ｎｍ共蒸着して陰極とし、トリス（８−キノリノラト）アルミニウム（Ａｌｑ３）を６０ｎｍの厚さに蒸着した。成膜を終了した基板に封止ガラス基板を接着して、部分駆動可能なトップエミッション型の有機ＥＬ基板を得た。【０２４５】
（有機ＥＬディスプレイの作製）
つぎに、実施例１における有機ＥＬディスプレイの作製方法について説明する。この有機ＥＬディスプレイの作製方法では、上記のとおり作製した色変換基板および有機ＥＬ基板を貼り合わせ、これにより、有機ＥＬディスプレイを作製した。作製した有機ＥＬディスプレイを用いて各色の色度を測定したところ、ＣＩＥｕ’ｖ’色度座標のＢＴ２０２０規格カバー率は８８．２％であった。また、この有機ＥＬディスプレイの全点灯時（白色）における色度変化を測定したところ、ＣＩＥｕ’ｖ’の初期値から±０．０１変化するまでの時間は１２０時間であった。この実施例１の評価結果は、後述の表２に示す。【０２４６】
（実施例２〜８、比較例１）
つぎに、本発明の実施例２〜８および本発明に対する比較例１について説明する。実施例２〜８および比較例１では、表２に記載した化合物を用いたこと以外は、実施例１と同様にして、発光素子およびディスプレイを作製して評価を行った。実施例２〜８および比較例１の各評価結果は、表２に示す。【０２４７】
【表２】
2019146525.tif 000046
【０２４８】
なお、上述した実施例１〜８および比較例１において適宜用いられた赤色ピロメテン誘導体ＲＤ−１、緑色ピロメテン誘導体ＧＤ−１〜ＧＤ−７、および化合物ＢＤ−１、ＢＤ−２、ＨＡＴ−ＣＮ６、ＨＴ−１、Ｈ−１、ＥＴ−１、２Ｅ−１、ＤＰＶＢｉ、ＤＣＪＴＢは、下記に示す化合物である。【０２４９】
【化３３】
2019146525.tif 000047
【０２５０】
【化３４】
2019146525.tif 000048
【産業上の利用可能性】
【０２５１】
以上のように、本発明に係る発光素子、ディスプレイおよび色変換基板は、応答速度およびコントラストの維持とともに、色再現性の向上と高い耐久性との両立に適している。
【符号の説明】
【０２５２】
１１  発光素子
１２  有機ＥＬ基板
１３  有機ＥＬ素子
１４  透明基板
１５  封止層
１６  色変換基板
１７Ｇ  緑色変換層
１７Ｒ  赤色変換層
１８Ｇ  緑色カラーフィルター
１８Ｒ  赤色カラーフィルター
１９  隔壁
１１０  基板
２１  発光素子
２２  ＬＥＤ基板
２３  ＬＥＤ
２４  透明基板
２６  色変換基板
２７Ｇ  緑色変換層
２７Ｒ  赤色変換層
２８Ｇ  緑色カラーフィルター
２８Ｒ  赤色カラーフィルター
２９    隔壁
２１０  基板
【図１】
2019146525.tif 000051
【図２】
2019146525.tif 000052
【国際調査報告】
2019146525.tif 000053
2019146525.tif 000054
2019146525.tif 000055
2019146525.tif 000056